(57)【要約】【課題】軽量で収納性に優れる繊維製タイヤチェーンにおいて、耐久性や制動性能，登坂性能に優れたタイヤチェーンを提供することを目的とする。【解決手段】タイヤに着脱自在に装着される繊維製タイヤチェーンであって、少なくともタイヤ接地面を覆う部分（接地面上編物部１１ａ）が編物で構成された編物製タイヤチェーン１０である。タイヤに装着した状態における編物（接地面上編物部１１ａ）の目合いの空隙面積（Ｓ）と、該編物のストランドの幅（Ｗ）との関係が２≦Ｓ1/2／Ｗ≦１５を満足する。且つ編物（接地面上編物部１１ａ）の節部における厚みが、編物の網脚部における厚みの３倍以下である。【選択図】図１
2007284047.tif 000002
【特許請求の範囲】
【請求項１】
タイヤに着脱自在に装着される繊維製タイヤチェーンであって、
少なくともタイヤ接地面を密着状態で覆う筒状体が編物構造を有し、
タイヤに装着した状態における前記編物構造の目合いの空隙面積（Ｓ）と、該編物構造のストランドの幅（Ｗ）との関係が下記式(1)を満足すると共に、
前記編物構造の節部における厚みが、該編物構造の網脚部における厚みの３倍以下であることを特徴とする編物製タイヤチェーン。
２≦Ｓ1/2／Ｗ≦１５    …(1)
【請求項２】
前記編物構造に使用される主たる原料糸の単糸繊度が、５ｄｔｅｘ以上、９０ｄｔｅｘ未満である請求項１に記載の編物製タイヤチェーン。
【請求項３】
前記編物構造が、前記節部に結び目のない編物構造で構成されたものである請求項１または２に記載の編物製タイヤチェーン。
【請求項４】
タイヤ内側側面に対応し、その外周縁部分で前記編物構造と連続すると共に、中央に開口部が形成された内側側面部を有するものであって、
該内側側面部は、前記開口部の周縁に沿って配設される着脱のための開口面積拡張・復元用の第１の紐部材と、
該第１の紐部材の少なくとも１点Ｘから、前記内側側面部の外周縁或いはその近傍の少なくとも１点Ｙを結び、タイヤの駆動回転時に前記第１の紐部材に作用する遠心力を抑制する第２の紐部材とを備えたものである請求項１〜３のいずれか１項に記載の編物製タイヤチェーン。
【請求項５】
前記第２の紐部材が非弾性糸条で構成されたものである請求項４に記載の編物製タイヤチェーン。
【請求項６】
前記点Ｘにリング状物が備えられ、前記第１の紐部材の一方端が前記リング状物に接続されると共に、前記第１の紐部材の他方端と第２の紐部材が繋がった状態で前記リング状物に挿通されるものである請求項４または５に記載の編物製タイヤチェーン。
【請求項７】
前記第１の紐部材の一部が非弾性糸条で構成され、この非弾性糸条の一部に前記点Ｘがある請求項４〜６のいずれか１項に記載の編物製タイヤチェーン。
【請求項８】
前記第１の紐部材の非弾性糸条の部分と前記第２の紐部材が対応して複数対あり、それぞれの上記非弾性糸条の一部に前記点Ｘがある請求項７に記載の編物製タイヤチェーン。
【請求項９】
前記第１の紐部材が弾性糸条と非弾性糸条で構成され、この弾性糸条の２点に前記点Ｘが存在し、この各点Ｘから各１本の前記第２の紐部材が互いにクロスする方向で存在する様に連結されている請求項４または５に記載の編物製タイヤチェーン。
【請求項１０】
前記第１の紐部材が全て弾性糸条で構成され、この第１の紐部材の４点に前記点Ｘが存在し、２組の隣り合った２つの上記点Ｘから、各１本の前記第２の紐部材が互いにクロスする方向で存在する様にそれぞれ連結されている請求項４または５に記載の編物製タイヤチェーン。
【請求項１１】
タイヤ内側側面に対応し、その外周縁部分で前記編物構造と連続すると共に、中央に開口部が形成された内側側面部を有するものであって、
該内側側面部は、弾性糸条のみで構成された、もしくは弾性糸条と非弾性糸条が連接して構成された紐部材を、２本以上備え、
これらの紐部材は、Ｕ字状で、且つ少なくとも９０°交叉するように配置されて、その曲面部が前記開口部の周縁に位置し、
該各紐部材の両端が前記内側側面部の外周縁或いはその近傍に接続されたものである請求項１〜３のいずれか１項に記載の編物製タイヤチェーン。
【発明の詳細な説明】
【技術分野】
【０００１】
本発明は、雪道や凍った路面を走行する際に滑り止めとして車両用タイヤに使用される編物製タイヤチェーンに関するものである。なお本発明に係る編物製タイヤチェーンは、自動車用タイヤには勿論、その他の各種車両用のタイヤにも使用可能である。
【背景技術】
【０００２】
雪道や凍った路面を自動車で走行する際は、タイヤを通常のもの（いわゆる夏用のタイヤ）に換えて、スパイクタイヤ、スタッドレスタイヤ等のタイヤ自体に滑り止め効果のあるものを用いる他、タイヤチェーンをタイヤに装着してスリップ防止を図るのが一般的である。
【０００３】
冬季に常時路面上が氷雪で覆われている地域では上記の如くタイヤ自身を交換することが良く行われるが、上記氷雪地域以外の特に都会部では、通常のタイヤに対し必要時にのみタイヤチェーンを装着するのが一般的である。
【０００４】
この装着タイプであるタイヤチェーンとしては金属チェーン，樹脂チェーン，繊維製チェーンが挙げられ、繊維製チェーンには、ロープを用いて網状に形成したもの（例えば特許文献１参照）が提案されている（以下、ロープ製タイヤチェーンと称することがある）。
【０００５】
またチェーン状ではないが繊維製の装着タイプのものとして、織物製滑り防止具も提案されている（例えば特許文献２参照）（尚便宜上、本明細書において該織物製滑り防止具もタイヤチェーンの範疇に入ることとし、該織物製滑り防止具については織物製タイヤチェーンと称することがある）。この織物製タイヤチェーンは、路面との接触箇所が、雪道面に対して良好な粘着力を示す素材からなる織物で構成されたものである。そしてタイヤ側面に対応する部分に弾性部材を配してその弾性力によりタイヤへの着脱を容易なものとし、タイヤへの装着時のジャッキアップを不要にしている。
【０００６】
これらロープ製タイヤチェーンや織物製タイヤチェーンといった繊維製タイヤチェーンは軽量である上、コンパクトに折り畳めることから収納性にも優れ、最近注目されはじめている。
【特許文献１】特開平７−１５６６２２号公報（例えば、特許請求の範囲）
【特許文献２】特表２００２−５４１００７号公報（例えば、特許請求の範囲、段落［００１６］、図１〜７等）
【発明の開示】
【発明が解決しようとする課題】
【０００７】
ところでタイヤチェーンに要求される性能としては、耐久性と、氷雪上での制動性能及び登坂性能がある。この点に関し例えば特許文献１記載のロープ製タイヤチェーンでは、従来の金属チェーンや樹脂チェーンの形状をそのままに、ロープに変更したものであり、繊維製タイヤチェーンとして特有の耐久性や制動性能等の関係については検討されていない。また織物製タイヤチェーンにおいても織物素材の粘着性に頼って制動性能を確保しており、更なる検討、改善の余地がある。
【０００８】
そこで本発明においては、繊維製タイヤチェーンが軽量で収納性にも優れるものであることからこの利点を生かしつつ、更なる改善を行って耐久性や制動性能，登坂性能に優れた繊維製タイヤチェーンを提供することを目的とする。
【課題を解決するための手段】
【０００９】
本発明者らは鋭意検討した結果、繊維製タイヤチェーンを編物製のタイヤチェーンとし、下記の如く所定の要件を満たすことで優れたタイヤチェーンを得ることができることを見出し、本発明に至った。
【００１０】
斯様な本発明に係る編物製タイヤチェーンは、タイヤに着脱自在に装着される繊維製タイヤチェーンであって、少なくともタイヤ接地面を密着状態で覆う筒状体が編物構造を有し、タイヤに装着した状態における前記編物構造の目合いの空隙面積（Ｓ）と、該編物構造のストランドの幅（Ｗ）との関係が下記式(1)を満足すると共に、前記編物構造の節部における厚みが、該編物構造の網脚部における厚みの３倍以下であることを特徴とする。
２≦Ｓ1/2／Ｗ≦１５    …(1)
【００１１】
なお「節部」とは編物製タイヤチェーンでの編み目における交差点部のことであり、「網脚部」とは非交差点部のことである。例えば図４（本発明の一例である編物製タイヤチェーンをタイヤに装着した状態における編物構造の様子を表す部分拡大概略図）を例にとって説明すると、「網脚部」とは、符号「１６」で示す如く、格子状（図４（ａ））や亀甲状（図４（ｂ））等に形成されたタイヤ接地面上部分（タイヤ接地面を覆う部分）の編物構造において網糸が伸びている部分であり、「節部」とは、符号「１５」で示す如く、網脚部１６が連結した部分のことを言う。なお亀甲型の場合では（図４（ｂ）、図６：亀甲型の編み目の様子を表す拡大図）、亀甲目を形作る６辺のうち１組の対向する２辺は、交差点部が長く伸びることで形成されていることから、亀甲目の２辺が節部１５により構成され、亀甲目の４辺が網脚部１６により構成されたものとなる。
【００１２】
「ストランド」とは、編み上げた状態における編み目を形作る線状部分（網糸部分）のことであり、例えば無結節菱目の編物の場合は網脚部が対応することとなり（例えば図４（ａ）に示すＥ参照）、無結節亀甲目の編物の場合は、網脚部と長く伸びた節部とが対応することとなる（例えば図４（ｂ）に示すＥ参照）。また「ストランドの幅」とは網脚部や長く伸びた節部における幅を言う（例えば図４に示すＷ参照）。但し、目の一辺中において見かけ上太い箇所と細い箇所を有する場合には太い箇所における幅を言う（図５：ストランド幅（Ｗ）を説明する為の図）。「目合い」とは編物構造を構成するストランド間の空隙を言い、「目合いの空隙面積」とは編物製タイヤチェーンにおいてストランドの内側で取り囲まれる面積を言う（例えば図４に示すＰの部分）。
【００１３】
また上記「タイヤ接地面を密着状態で覆う」とは、タイヤの接地面に対してタイヤチェーンが大きく離れて位置し、タイヤチェーンとしての機能を充分に果たし得ない状態を排除するという意味であり、本発明においては、両者が完璧に密着している場合に限るものではなく、多少隙間を形成しつつもタイヤチェーンとしての機能を発揮し得る程度に、タイヤをタイヤチェーンが覆っている状態を言う。
【００１４】
上記の如く本発明の各要件を満足することにより耐久性や制動性能，登坂性能に優れたタイヤチェーンとなるものである。
【００１５】
詳しく説明すると、まず式(1)を満足することにより、良好な制動性能，登坂性能を発揮させる上で、目合いの大きさと使用ストランド繊度の関係が最適となる。つまりＳ1/2／Ｗが２以上であれば、氷雪で覆われた路面に対してストランドのくい込み効果が十分に発揮され、良好な制動性能や登坂性能を示すこととなる。逆にＳ1/2／Ｗが２未満の場合には、ストランド太さに比べて空隙面積が小さ過ぎることとなり、雪道へのストランドのくい込み効果が十分でなくなる懸念がある。他方、Ｓ1/2／Ｗが１５超の場合には、ストランド太さに比べて空隙面積が大き過ぎることとなり、編物製タイヤチェーンのストランド間からタイヤ表面が路面に接する面積が大きくなって、制動性能や登坂性能を損ねることになりかねず、従って上記の如くＳ1/2／Ｗを１５以下とする。好ましくはＳ1/2／Ｗが４以上、１０以下であり、より好ましくは５以上、８以下である。
【００１６】
上記目合いの空隙面積（Ｓ）としては、タイヤ接地面を覆う部分の編物構造における個々の目合いの空隙面積（Ｓ）がそれぞれ上記式(1)を満たす必要がある。たとえ目合いの空隙面積の平均値が式(1)を満足していても、目合いが大き過ぎるものと小さ過ぎるものを合わせた平均であれば、大き過ぎる箇所では上記の如くストランド間からタイヤ表面が路面に接する面積が大きくなって制動性能等を損ね兼ねず、小さ過ぎる箇所では雪道へのストランドのくい込み効果が十分でなくなる懸念がある。これに対して個々の目合いが上記式(1)を満足すれば、いずれの箇所で接地しても良好な制動性能，登坂性能を発揮し得るからである。
【００１７】
尤もタイヤ接地面を覆う部分の全ての面積範囲において、前記式(1)を満足した編物構造である必要はなく、幾つかの目合いにおいて上記式(1)を満足しない箇所があっても、或いは極一部に織物が設けられていても、左程制動性能や登坂性能に影響するものではない。タイヤは車重により偏平して接地するものであり、この接地箇所（タイヤがタイヤチェーンを介して地面と接触する箇所）としてはある程度の大きさがあるので、この接地箇所において上記式(1)を満足した編物構造が含まれていれば、制動性能，登坂性能を発揮し得るからである。具体的にはタイヤ接地面を覆う部分のうち少なくとも面積割合で８割が前記式(1)を満足していれば良く、より好ましくは９割以上である。尚最も好ましくはタイヤ接地面を覆う部分の全てが前記式(1)を満足するものである。
【００１８】
なお上記式(1)のＳ1/2／Ｗを算出するにあたっては、算出対象の目合いについてのＳ（目合いの空隙面積）と、当該目合いを形作るストランドにおけるＷ（ストランドの幅）を用いることとする。また複数種のストランドにより目合いが形作られている場合には各ストランド幅を平均した値をＷとして用いることとする（例えば亀甲形の目合いを形作る６辺におけるストランドが、図４（ｂ）や図６の様に２辺と４辺とで太さが異なる場合に、各ストランド幅Ｗを平均して式(1)のＷとして用いる。また例えば菱形の目合いを形作る４辺におけるストランドが、２辺ずつで太さが異なる場合に、各ストランド幅Ｗを平均して式(1)のＷとして用いる）。
【００１９】
本発明の編物製タイヤチェーンとしては、タイヤ接地面を覆う部分以外の部分も編物で構成されたものも包含するが、上記式(1)はタイヤ接地面を覆う部分（タイヤ接地面上部分）の編物（編物構造）について満足していれば良く、タイヤ接地面を覆う部分以外の例えばタイヤ側面上の部分に編物が配置されたものであっても、このタイヤ側面上部分の編物については上記式(1)を満足する必要はない。制動性能等に関係のない部分だからである。
【００２０】
また本発明においてはタイヤ接地面を覆う部分の全部が編物の１層構造である場合だけでなく、タイヤ接地面を覆う部分の全部または一部が積層構造となったもの、例えば路面側に編物を配置して裏側（反路面側）にゴム製シートを積層したもの等であっても良い。この様な積層部分においても編物が路面側に配置されているものであれば、上述の様に編物のストランドのくい込み効果によって良好な制動性能，登坂性能を発揮する。
【００２１】
ストランド繊度としては、耐久性を考慮すると、５，０００〜１２０，０００ｄｔｅｘとすることが好ましい。より好ましくは２０，０００〜１００，０００ｄｔｅｘである。更に好ましくは４０，０００〜８０，０００ｄｔｅｘである。ストランドがあまりに細いと、走行時の摩耗によって切れ易くなる懸念があり、一方であまりに太いと雪道へのストランドのくい込み効果が十分でなくなる懸念があり、また太すぎると編物製タイヤチェーン全体の重量が重くなって繊維製タイヤチェーンの特徴である軽量化が損なわれて好ましくないからである。
【００２２】
なお菱目の編物においては、網脚部における繊度がストランド繊度に相当する。具体例を挙げて説明すると、例えば１１００ｄｔｅｘ／２４フィラメントのポリエステルマルチフィラメント糸を原料糸としてそれを６本引き揃えたものを、更に６本合わせて下撚りし、この撚糸を２本用いて無結節編み機に仕掛け、撚りながら上撚りしたものは、最終的には網脚部の繊度が１１００×６×６×２＝７９２００ｄｔｅｘとなり、これがストランド繊度となる。また無結節亀甲目の編物について具体例を挙げて説明すると、例えば１１００ｄｔｅｘ／２４フィラメントのポリエステルマルチフィラメント糸を原料糸としてそれを６本引き揃えたものを、更に６本合わせて下撚りし、この撚糸を２本用いて無結節編み機に仕掛け、撚りながら上撚りしたものは、最終的な網脚部（亀甲目の４辺を構成）の繊度が１１００×６×６×２＝７９２００ｄｔｅｘとなり、長く伸びた節部（亀甲目の２辺を構成）の繊度が１１００×６×６×２×２＝１５８４００ｄｔｅｘとなり、これらを平均した｛（７９２００×４）＋（１５８４００×２）｝÷６＝１０５６００ｄｔｅｘがストランド繊度となる。
【００２３】
ここで編物製タイヤチェーンと織物製タイヤチェーンを比べると、下記に述べるように氷雪路面上における制動性能，登坂性能で編物製タイヤチェーンの方が優れている。つまり制動性能，登坂性能を考慮すれば上述の様にストランド太さ（ストランド幅Ｗ）と空隙面積（Ｓ）の関係を最適にする必要があり、これを織物に適用して織物の空隙面積（Ｓ’）とストランドの幅（Ｗ’）との関係を２≦Ｓ’1/2／Ｗ’≦１５を満足させようとした場合に、織物組織としては空隙が大き過ぎるので目ずれを生じ易く、この為に少し走行しただけで目がずれて非常に目の詰んだ箇所や疎な箇所を生じる。その結果ストランド太さと空隙面積の関係が不良となって（上記式を満足しなくなって）、良好な制動性能，登坂性能を発揮し得なくなる。これに対し本発明の編物製タイヤチェーンの如く編物構造であれば、その構造上目ずれを生じ難く有利である。
【００２４】
尤も織物製タイヤチェーンであっても、織組織に樹脂を付着させて固定すれば目ずれを生じ難くなるが、この場合は該織物製タイヤチェーンが非常に硬いものとなり、折り畳み難くなって収納性を低下させる上、タイヤへの装着時の密着性にも劣るものとなる。この為、繊維製タイヤチェーンの利点を活かせなくなる。
【００２５】
次に本発明においては上記の如く編物（編物構造）の節部における厚みが網脚部における厚みの３倍以下であることが必要である。仮に３倍を超えると、路面走行時に節部が主に路面に接してその部分から摩耗が始まり、該節部が集中的に破損しやすくなって耐久性に劣るものとなるからである。好ましくは２倍以下であり、この様に２倍以下とすることで、節部とこれ以外の箇所（網脚部）との摩耗の程度の差がかなり少なくなり、編物製タイヤチェーン全体の耐久性が向上するからである。より好ましくは１．５倍以下であり、更に好ましくは１．２倍以下である。
【００２６】
尚上記「節部における厚み」，「網脚部における厚み」とは編物厚み方向の厚みである。厚みの測定は、後述する測定方法により行うこととする。
【００２７】
また上記の如くの節部の厚みと網脚部の厚みの関係については、タイヤ接地面を覆う部分（タイヤ接地面上部分）の編物（編物構造）について満足していれば良く、タイヤ接地面を覆う部分以外の例えばタイヤ側面上の部分に編物が配置された編物製タイヤチェーンであっても、このタイヤ側面上部分の編物については上記の厚みの関係を満足する必要はない。路面と接触しない部分だからである。
【００２８】
前記編物（編物構造）としては、節部（交差点部）に結び目のない編物（例えば無結節網、ラッセル網）や、結び目のある編物（例えば蛙股網、本目網）のいずれでも良く、特に限定するものではないが、上記節部（交差点部）に結び目のない編物で構成されたものであることがより好ましい。結び目のない編物であれば、上記の如く節部での厚みを網脚部（非節部）での厚みに比べてあまり厚くならない様にすることが容易にできるからである。
【００２９】
因みに、節部に結び目のある編物の例えば蛙股網の場合では、網脚部より先に節部が地面に接して上述した様に該節部に応力が集中し、その部分から摩耗が始まって破損までの時間が短くなる虞がある。
【００３０】
更に上記節部に結び目のない編物のうちでも無結節網がより好ましい。つまり節部に結び目のない編物の代表例として無結節網とラッセル網が挙げられるが、無結節網がより好ましい。ストランドの耐摩耗性を上げる為にはストランドを構成する繊維同士が収束していることが好ましく、この点において無結節網の方がラッセル網よりも収束性が上がり易いからである。尚無結節網としては、貫通型（図５）、千鳥型、亀甲型等の無結節網が挙げられる。このうちでも殊に亀甲型の無結節網の場合においては、亀甲目を形作る６辺のうちの２辺を車の走行方向と直交する方向（以下、走行直交方向と称することがある）に配置する構成に容易にすることができ（例えばリング状に製編してこのリングがタイヤトレッドに対応する様にする）、斯様に辺（ストランド）が走行直交方向に配置されたものであれば、制動性能や登坂性能に優れたものとなるので好ましい。更に亀甲型の無結節網における節部で構成された２辺は、他の網脚部で構成された４辺に比べて分厚いので、この節部の２辺を走行直交方向に配置すれば（上記の如くリング状に製編すれば、節部の２辺が走行直交方向に配置される構成となる）、氷雪で覆われた路面に対してストランドのくい込み効果が上がるため、制動性能や登坂性能により優れたものとなり、好ましい。
【００３１】
加えて本発明に係る編物製タイヤチェーンにおいては、前記編物構造に使用される主たる原料糸の単糸繊度が、５ｄｔｅｘ以上、９０ｄｔｅｘ未満であることが好ましい。尚上記「主たる原料糸」とは、質量比率で編物製タイヤチェーン本体を構成するストランド全体の５０mass％超を占める繊維種のことを言う。換言すると、本発明においては編物製タイヤチェーン本体を構成するストランドにおいて、単糸繊度が５ｄｔｅｘ以上、９０ｄｔｅｘ未満の線維種が５０mass％超を占めることが好ましい。
【００３２】
装着タイプであるタイヤチェーンに要求される性能としては、上記の如く氷雪上での制動性能及び登坂性能が挙げられる他、氷雪のない濡れた道路や乾燥路での耐久性に優れることである。この理由は、一般に氷雪上を走行するときには、左程タイヤチェーンに劣化を生じることはないが、氷雪で覆われていない通常路面を走行するときは、摩擦等が大きくなる為にタイヤチェーンに与えるダメージが大きい。氷雪路走行時であっても路面が全て氷雪で覆われているとは限られず、例えばトンネルに入ると通常のアスファルト路面が現れるので、タイヤチェーンに優れた耐久性が要求されるのである。
【００３３】
この点に関し、上記の如くタイヤ接地面上部分（タイヤ接地面を覆う部分）を構成する編物（編物構造）の単糸繊度が５ｄｔｅｘ以上であれば、単糸１本当りの強度が良好であるので、濡れた路面や乾燥路であっても路面との摩擦に対しての抵抗性を示して切れ難いから好ましい。この様に単糸の強度の観点からより好ましくは１０ｄｔｅｘ以上であり、更に好ましくは２０ｄｔｅｘ以上である。
【００３４】
上記の様に繊維の繊度を太くすると耐久性が向上するものの、あまりに太いもの、即ち単糸繊度が９０ｄｔｅｘ以上の場合は、繊維が剛直になることから、タイヤチェーン製品としての折畳み性にやや劣るものとなって、収納性が悪くなる虞がある。また単糸繊度が太すぎると、タイヤへの装着状態においてタイヤ表面に対するタイヤチェーンの馴染み性に劣る傾向にあり、走行時に外れ易くなる懸念がある。この様な収納性やタイヤ表面への馴染みの観点から、上記の如く単糸繊度が９０ｄｔｅｘ未満であることが好ましく、より好ましくは６０ｄｔｅｘ未満であり、更に好ましくは５０ｄｔｅｘ未満である。
【００３５】
なお上記単糸繊度は、編物構造を構成しているストランドから解反した糸について求められる値を言う。
【００３６】
ところで、走行中にタイヤチェーンがタイヤから脱落しないことは、基本的要求特性の一つである。編物製タイヤチェーンに限ったことではないが、タイヤが回転したときには、タイヤチェーンはタイヤと一緒に回転して遠心力を受け、膨らもうとする。このとき、タイヤチェーンを固定している固定部材に伸縮性がある場合に、上記遠心力が非常に大きいと、該伸縮性固定部材が伸びて、最悪の場合には脱落に至る懸念がある。
【００３７】
例えば図１７〔タイヤ固定部材の課題を説明するためのタイヤチェーンの斜視図〕に示すように、タイヤチェーン着脱操作性を考慮したものとして、タイヤ接地面上部分６１に続けてタイヤ内側側面（裏側面）にドーナツ状の内側布６３を設け、この内側布６３の開口縁部分全周にゴムバンド６４を設けたものが考えられる。このものでは、内側布６３のゴムバンド６４を伸ばして開口６８を広げつつ、タイヤに外側（表側）方向から装着する手法をとることができ、着脱が簡便に行える。しかしこのタイヤチェーンの場合は、車の走行時にタイヤの回転による遠心力で、開口６８を広げるように（矢印Ｄ）ゴムバンド６４が伸び、開口縁がタイヤトレッド部に乗り上げ、ついには脱落に至る懸念がある。
【００３８】
上記ゴムバンド６４の伸びを防止するため、タイヤにタイヤチェーンを装着した後にワイヤー等の緊縛体を用いて固定する手法が考えられる。しかしながらワイヤーの使用は、繊維製タイヤチェーンの利点である軽量性を損なう虞がある。
【００３９】
そこでこの点に関して発明者らは鋭意検討した結果、次の如く構成とすることで、軽量性を保ちつつ、タイヤ回転による遠心力を受けてもタイヤチェーンの脱落には至り難いものにしうる知見を得た。
【００４０】
即ち、斯様な本発明の好ましい態様における編物製タイヤチェーンは、タイヤ内側側面に対応する内側側面部を有するものであって、この内側側面部がその外周縁部分で前記編物構造（タイヤ接地面を覆う部分）と連続すると共に、中央に開口部が形成されたものであり、また該内側側面部が、前記開口部の周縁に沿って配設される着脱のための開口面積拡張・復元用の第１の紐部材と、該第１の紐部材の少なくとも１点Ｘから、前記内側側面部の外周縁或いはその近傍の少なくとも１点Ｙを結び、タイヤの駆動回転時に前記第１の紐部材に作用する遠心力を抑制する第２の紐部材とを備えたものである。換言すると、中央に開口部が形成された内側側面部を有し、該内側側面部は第１の紐部材と第２の紐部材を備え、前記第１の紐部材は上記開口部の周縁に沿って配設され、タイヤへのタイヤチェーンの着脱のために開口面積を拡張・復元可能とするものであり、点Ｘが前記第１の紐部材の少なくとも１点に設けられ、点Ｙが前記内側側面部の外周縁或いは外周縁近傍の少なくとも１点に設けられ、前記第２の紐部材は点Ｘと点Ｙに繋がる（点Ｘと点Ｙを結ぶ）ものであって、この第２の紐部材がタイヤの駆動回転時に前記第１の紐部材に作用する遠心力を抑制するものであることが好ましい。
【００４１】
これによれば、開口部において伸び易い箇所と伸び難い箇所が存在する様になるので、タイヤ回転による遠心力を受けても、前記開口部が円形ではなく非円形に広がり、この非円形な広がりであればその狭い部分がタイヤ側面に引っ掛かって、遠心力でタイヤチェーンが外れる事態に至り難い。
【００４２】
因みに図１８〔タイヤチェーンの内側側面部についての参考例を示す側面図〕に示すように、開口部の周縁のうちの半分を弾性糸条６６、残りの半分を非弾性糸条６７で構成したタイヤチェーンでは、タイヤ回転による遠心力が作用すると、非弾性糸条６７は伸びないものの弾性糸条６６が伸びることで、開口６８はほぼ放射状に広がり、タイヤチェーンが脱落する場合がある。因みにこのタイヤチェーンでは、自動車の時速１００ｋｍに相当するタイヤ回転数で、タイヤからタイヤチェーンが脱落することを、実験により確認している（実験での使用車：普通自動車アリオン（トヨタ自動車株式会社製））。
【００４３】
これに対して上述の様に、内側側面部の外周縁或いは外周縁近傍の点Ｙと、開口部の周縁の第１の紐部材上の点Ｘとを結ぶ第２の紐部材を設けたものであれば、たとえ遠心力が加わってもタイヤチェーンの脱落に至り難いのである。
【００４４】
更に上記点Ｙを前記筒状体（編物構造）の端部に位置させ、第２の紐部材がこの編物構造に接続される様にしたものであることがより好ましい。この構成であれば、上記編物構造（筒状体）がタイヤ回転による遠心力で放射状に広がる力を受けたときに、この広がる力が第２の紐部材に直接伝わり、続いてこの力が第１の紐部材に伝わって、該第１の紐部材の拡がりを強く抑えることができるからである。斯様な構成として具体的には、タイヤチェーンの製造にあたり、前記内側側面部をその外周縁部分で前記筒状体（編物構造）の端部と接続（例えば縫着）することとし、この際、第２の紐部材を上記編物構造の端部に直接接続（縫着）するようにしたもの等が挙げられる（接続点が点Ｙとなる）。
【００４５】
また本発明での内側側面部において、前記第１の紐部材としては、全てを弾性糸条で構成したものであっても良いし、一部を非弾性糸条で構成して残りを弾性糸条で構成したものであっても良い。いずれにせよ、第１の紐部材にあっては、開口部周縁に配置されてタイヤへのタイヤチェーンの着脱のために開口面積を拡張・復元し得るものであることから、少なくともその一部に弾性糸条を備えるものである。
【００４６】
前記第２の紐部材としては弾性糸条、非弾性糸条のいずれであっても良い。内側側面部において、専ら第１の紐部材の全部または一部が伸縮して開口面積を拡張・復元するものであるが、第２の紐部材が弾性糸条で構成されたものであれば、タイヤにタイヤチェーンを着脱する際に、この第２の紐部材も伸ばすことができるので、着脱操作がし易くなる。一方、第２の紐部材が非弾性糸条で構成されたものであれば、開口部の均等拡大を抑制して非円形の開口にする力が大きく、この非円形に膨らむことをコントロールし易くなるので、走行時のタイヤチェーン脱落阻止の観点から好ましい。また第２の紐部材が非弾性糸条で構成されたものであっても、後述の実施形態の如くその配置態様を工夫することで、タイヤへのタイヤチェーン着脱を容易にすることも可能である。
【００４７】
ここで上記非弾性糸条とは、伸びのほとんど見られない織物や紐状体を指し、細幅織物や組紐等が挙げられる。非弾性糸条の素材や構造については特定するものではない。なお伸びがほとんど見られないとは、切断伸度で５０％以下、好ましくは３０％以下のものを言う。
【００４８】
また上記弾性糸条とは、初期長５０ｍｍで１００％伸張時（倍の長さにした時）の応力が５Ｎ以上であり、２００％伸張時に１０Ｎ以上の応力を発生するものを言うこととする。
【００４９】
弾性糸条としては、天然ゴムや合成ゴムのみで構成された糸条の他、天然ゴムや合成ゴムを芯材としてその外側をポリエステルやレーヨンで組紐状に覆ったコールゴム等が挙げられる。また弾性糸条の形態としては、太い１本の弾性紐、複数本の弾性紐を束ねたもの、或いは弾性繊維を撚糸や組紐状にしたもの（例えばポリウレタン弾性繊維を撚糸したもの）等が挙げられる。なお耐光性を考慮すると、上記の如くゴムを被覆保護した構造のものが好ましい。
【００５０】
上述の様に繊維製タイヤチェーンの装着操作としては開口部を伸ばし広げながらタイヤに取り付ける手法が専ら採用されると考えられ、この開口部の拡張・復元の観点から、上記弾性糸条の引張強力については、実際に使用される繊維製タイヤチェーンの質量によって、その強力を決めることが望ましい。つまり繊維製タイヤチェーンの質量によって、同じ回転速度でタイヤが回転しても遠心力が異なるため、脱落のし易さが違ってくるからである。第１の紐部材に用いる弾性糸条としては、初期長５０ｍｍのものの１００％伸張時（倍の長さにした時）に５Ｎ以上の応力を発生するものが好ましく、より好ましくは１０Ｎ以上、更に好ましくは１５Ｎ以上の応力を発生するものである。脱落防止作用の観点からは、より強力なタイプの方が伸び難いので好ましいが、繊維製タイヤチェーンをタイヤに着脱する操作を考慮すると、強力になればなるほど装脱着し難くなることから、１００％伸張時の応力が１００Ｎ以下であることが好ましく、より好ましくは７０Ｎ以下である。
【００５１】
更に本発明では上記内側側面部において、前記第１の紐部材の一部が非弾性糸条で構成され、この非弾性糸条の一部に前記点Ｘがあることも好ましい一態様である（なお以下、この構成のものをα１型と称することがある）。
【００５２】
具体的には、例えば図８の（ａ）〔本発明のタイヤチェーンの内側側面部におけるα１型の態様の一例を示した図〕に示すように、開口部の周縁に沿って弾性糸条製の第１の紐部材部分３６と非弾性糸条製の第１の紐部材部分３７が配設され、この紐部材部分３７の点Ｘ（図示例では、第１の紐部材部分３７の一方端が点Ｘとなる）から内側側面部３３の外周縁３３ｂ近くの点Ｙを結ぶように非弾性糸条製の第２の紐部材３５を配設したものが挙げられる（なお点Ｘで第１の紐部材部分３６と第２の紐部材３５が接続される）。
【００５３】
このものの場合は、遠心力で開口６８が放射状に広がろうとしても、連接された非弾性糸条製の第２の紐部材３５と非弾性糸条製の第１の紐部材部分３７が設けられているので、これらの部分（３５，３７）が点Ｙを支点に引っ張られるようになり、開口６８が放射状に円形には広がらず、タイヤチェーンの内側側面部がタイヤ内側面を覆うように引っ掛かった状態を保つ。従ってタイヤチェーンの脱落が生じ難い。因みに上記非弾性糸条製の第２の紐部材３５と上記非弾性糸条製の第１の紐部材部分３７は、別体の紐状部材を縫着等により接続して構成しても良いし、或いは１本の紐状部材により構成しても良い。
【００５４】
なおα１型において、非弾性糸条製の第１の紐部材部分３７の他方端（点Ｚ）の位置が点Ｘとあまりにも近いと、タイヤチェーン脱落防止効果に乏しいものとなるので、或る程度離れて位置させたものとするのが良い。具体的には図８の（ｂ）〔点Ｘと点Ｚの位置関係を示すための図〕に示すように、タイヤチェーンの筒状体が形成する円筒Ｆの中心軸Ｇと前記点Ｙとを結ぶ線を線Ｈ、前記円筒の中心軸と前記点Ｚとを結ぶ線を線Ｉとしたときに、線Ｈと線Ｉのなす角度（θ1）が９０°以上であることが好ましい。
【００５５】
また上記の態様では、前記第１の紐部材の非弾性糸条の部分と前記第２の紐部材とが対応する対が１つのものを示したが、これが複数対あり、それぞれの上記非弾性糸条の一部に前記点Ｘがあるものであっても良い（なお以下、この構成において３対有するものをα３型と称することがある）。
【００５６】
具体的には、例えば図９〔本発明のタイヤチェーンの内側側面部におけるα３型の態様の一例を示した図〕に示すように、弾性糸条製の第１の紐部材部分４６ａと非弾性糸条製の第１の紐部材部分４７ａが配設され、この紐部材部分４７ａの点Ｘ（図示例では、第１の紐部材部分４７ａの一方端が点Ｘとなる）から内側側面部４３の外周縁４３ｂ近くの点Ｙを結ぶように非弾性糸条製の第２の紐部材４５ａを配設したものからなる組が３組（４５ａ，４７ａ，４６ａの組、４５ｂ，４７ｂ，４６ｂの組、４５ｃ，４７ｃ，４６ｃの組）、この第１の紐部材が開口部の周縁に沿う様にして約１２０°ずつずれて配設されたものが挙げられる（なお点Ｘで第１の紐部材部分４７ａ，４７ｂ，４７ｃと第２の紐部材４５ａ，４５ｂ，４５ｃがそれぞれ接続される）。
【００５７】
このものの場合も、遠心力で開口６８が放射状に広がろうとしても、連接された非弾性糸条製の第２の紐部材４５ａ，４５ｂ，４５ｃと非弾性糸条製の第１の紐部材部分４７ａ，４７ｂ，４７ｃが設けられているので、これらの部分が点Ｙを支点に引っ張られるようになり、開口６８が放射状に円形には広がらず、タイヤ内側面を覆うように引っ掛かった状態を保つ。従ってタイヤチェーンの脱落が生じ難い。
【００５８】
更に本発明においては、前記第１の紐部材の非弾性糸条の部分と前記第２の紐部材が対応した対を２つ備えたものとしても良い。
【００５９】
加えて本発明では上記内側側面部において、前記点Ｘにリング状物が備えられ、前記第１の紐部材の一方端が前記リング状物に接続されると共に、前記第１の紐部材の他方端と第２の紐部材が繋がった状態で前記リング状物に挿通されるものであることが好ましい。この態様は上記α１型，α３型の変形態様であり、図８（ａ）を用いて説明すると、第２の紐部材３５と第１の紐部材部分３７が繋がった状態の紐状物（これを、紐状物３５−３７と称することがある）であって、第１の紐部材部分３６の点Ｘの箇所においてリング状物が接続され、このリング状物のリング内を上記紐状物３５−３７が挿通されたものである。本態様としては、紐状物３５−３７も弾性糸条で構成（即ち第１，２の紐部材の全てを弾性糸条で構成）しても良い。
【００６０】
また本発明では上記内側側面部において、前記第１の紐部材が弾性糸条と非弾性糸条で構成され、この弾性糸条の２点に前記点Ｘが存在し、この各点Ｘから各１本の前記第２の紐部材が互いにクロスする方向で存在する様に連結されているものであることが好ましい（なお以下、この構成のものをＱ型と称することがある）。
【００６１】
具体的には、例えば図１０の（ａ）〔本発明のタイヤチェーンの内側側面部におけるＱ型の態様の一例を示した図〕に示すように、開口部の周縁に沿って弾性糸条製の第１の紐部材部分５６と非弾性糸条製の第１の紐部材部分５７が配設され、弾性糸条製の第１の紐部材部分５６に２つの点Ｘが存在し、また内側側面部５３の外周縁５３ｂ近くに２つの点Ｙが存在し、この点Ｘと点Ｙをそれぞれ結ぶ非弾性糸条製の第２の紐部材５４，５５が配設されたものであって（なお点Ｘで第１の紐部材部分５６と第２の紐部材５４，５５がそれぞれ接続される）、且つこの２本の第２の紐部材５４，５５が交叉して配置されたものが挙げられる。また図１０の（ｂ）〔本発明のタイヤチェーンの内側側面部におけるＱ型態様の他の例を示した図〕に示すように、上記非弾性糸条製の第２の紐部材５４，５５に換えて弾性糸条製の第２の紐部材５８，５９が配設されたものが挙げられる。
【００６２】
これらＱ型のタイヤチェーンの場合も、遠心力で開口６８が放射状に広がろうとしても、非弾性糸条製の第１の紐部材部分５７及び第２の紐部材５４，５５（図１０の（ａ））、或いは非弾性糸条製の第１の紐部材部分５７及び第２の紐部材５８，５９（図１０の（ｂ））が設けられているので、第１の紐部材部分５７が伸びず且つ第２の紐部材５４，５５，５８，５９において点Ｙを支点に引っ張られるようになることから、開口６８が放射状に円形には広がらず、タイヤ内側面を覆うように引っ掛かった状態を保つ。従ってタイヤチェーンの脱落が生じ難い。
【００６３】
なおクロスに配置された第２の紐部材のそれぞれの点Ｘと点Ｙの位置としては、これらの点Ｘ−点Ｙがあまりにも近いとタイヤチェーン脱落防止効果に乏しいものとなるので、或る程度離れて位置させたものとするのが良い。具体的には図１０の（ｃ）〔点Ｘと点Ｙの位置関係を示すための図〕に示すように、タイヤチェーンの筒状体が形成する円筒Ｆの中心軸Ｇと前記点Ｙとを結ぶ線を線Ｈ、前記円筒の中心軸と前記点Ｘとを結ぶ線を線Ｊとしたときに、線Ｈと線Ｊのなす角度（θ2）が４５°以上であることが好ましい。
【００６４】
また２つの点Ｘ同士の位置としては、これらの点Ｘ−点Ｘがあまりにも近いとタイヤチェーン脱落防止効果に乏しいものとなるので、或る程度離れて位置させたものとするのが良い。具体的には図１０の（ｄ）〔２つの点Ｘの位置関係を示すための図〕に示すように、タイヤチェーンの筒状体が形成する円筒Ｆの中心軸Ｇと一方の点Ｘとを結ぶ線を線Ｒ1、前記円筒の中心軸と他方の点Ｘとを結ぶ線を線Ｒ2としたときに、線Ｒ1と線Ｒ2のなす角度（θ3）が４５°以上であることが好ましい。
【００６５】
加えて本発明では上記内側側面部において、前記第１の紐部材が全て弾性糸条で構成され、この第１の紐部材の４点に前記点Ｘが存在し、２組の隣り合った２つの上記点Ｘから、各１本の前記第２の紐部材が互いにクロスする方向で存在する様にそれぞれ連結されているものであることが好ましい（なお以下、この構成のものをＸＯ型と称することがある）。
【００６６】
具体的には、例えば図１１の（ａ）〔本発明のタイヤチェーンの内側側面部におけるＸＯ型の態様の一例を示した図〕に示すように、開口部の全周縁に沿って弾性糸条製の第１の紐部材７６が配設され、この第１の紐部材７６に４つの点Ｘが存在し、また内側側面部７３の外周縁７３ｂ近くに４つの点Ｙが存在するものとする。そして隣り合った２つの点Ｘ、点Ｙが組となり、それぞれの組において、点Ｘと点Ｙをそれぞれ結ぶ非弾性糸条製の第２の紐部材７４ａ，７５ａ（７４ｂ，７５ｂ）が交叉して配置されたものが挙げられる。この２本クロス配置された第２の紐部材の組同士の位置関係としては、図１１の（ａ）の如く対向した位置（１８０°の位置）の他、図１１の（ｂ）〔本発明のタイヤチェーンの内側側面部におけるＸＯ型態様の他の例を示した図〕の如く１２０°（２４０°）の位置（２本クロス配置された第２の紐部材７４ｃ，７５ｃの組と、２本クロス配置された第２の紐部材７４ｄ，７５ｄの組とが１２０°の位置となっている）や１５０°（２１０°）の位置等であっても良く、様々な位置関係にすることができる。この組同士の好ましい位置関係としては９０°〜２７０°である。
【００６７】
更に図１１の（ｃ）〔本発明のタイヤチェーンの内側側面部におけるＸＯ型態様の更に他の例を示した図〕に示すように、上記非弾性糸条製の第２の紐部材７４ａ，７５ａ，７４ｂ，７５ｂに換えて弾性糸条製の第２の紐部材７８，７９を用いても良い。またこの２本クロス配置された弾性糸条製の第２の紐部材７８，７９の組同士の配置としても、１８０°の位置に限らず、１２０°（２４０°）の位置等であっても良い。９０°〜２７０°の位置関係であることが好ましい。
【００６８】
これらＸＯ型のタイヤチェーンの場合も、遠心力で開口６８が放射状に広がろうとしても、クロス配置された第２の紐部材が設けられているので、この第２の紐部材が点Ｙを支点に引っ張られるようになることから、開口６８が放射状に円形には広がらず、タイヤチェーンの内側側面部がタイヤ内側面を覆うように引っ掛かった状態を保つ。従ってタイヤチェーンの脱落が生じ難い。
【００６９】
なおＸＯ型においてもクロス配置された第２の紐部材のそれぞれの点Ｘと点Ｙの位置として、これらがあまりにも近いとタイヤチェーン脱落防止効果に乏しいものとなるので、或る程度離れて位置させたものとするのが良い。具体的には図１０の（ｃ）に示すように、タイヤチェーンの筒状体が形成する円筒Ｆの中心軸Ｇと前記点Ｙとを結ぶ線を線Ｈ、前記円筒の中心軸と前記点Ｘとを結ぶ線を線Ｊとしたときに、線Ｈと線Ｊのなす角度（θ2）が４５°以上であることが好ましい。
【００７０】
またクロスを形作る組となっている２本の第２紐部材におけるそれぞれの点Ｘ同士の位置としては、これら点Ｘ−点Ｘがあまりにも近いとタイヤチェーン脱落防止効果に乏しいものとなるので、或る程度離れて位置させたものとするのが良い。具体的には図１０の（ｄ）〔２つの点Ｘの位置関係を示すための図〕に示すように、タイヤチェーンの筒状体が形成する円筒Ｆの中心軸Ｇと一方の点Ｘとを結ぶ線を線Ｒ1、前記円筒の中心軸と他方の点Ｘとを結ぶ線を線Ｒ2としたときに、線Ｒ1と線Ｒ2のなす角度（θ3）が４５°以上であることが好ましい。
【００７１】
また本発明においては、タイヤ内側側面に対応する内側側面部を有するものであって、この内側側面部がその外周縁部分で前記筒状体（タイヤ接地面を覆う部分）と連続すると共に、中央に開口部が形成されたものであり、該内側側面部が、弾性糸条のみで構成された、もしくは弾性糸条と非弾性糸条が連接して構成された紐部材を、２本以上備え、これらの紐部材が、Ｕ字状で（以下、この紐部材をＵ字状紐部材と称することがある）、且つ少なくとも９０°交叉するように配置されて、その曲面部が前記開口部の周縁に位置し、該各紐部材の両端が前記内側側面部の外周縁或いはその近傍に接続（以下、この接続箇所を点Ｌと称することがある）されたものであることが好ましい（なお以下、この構成のものをＵ型と称することがある）。
【００７２】
具体的には例えば図１２の（ａ）〔本発明のタイヤチェーンの内側側面部におけるＵ型の態様の一例を示した図〕に示すように、弾性糸条部８４ｃを介して２本の非弾性糸条部８４ａ，８４ｂが連接されたＵ字状紐部材８４と、弾性糸条部８５ｃを介して２本の非弾性糸条部８５ａ，８５ｂが連接されたＵ字状紐部材８５とを備え、これらＵ字状紐部材８４，８５が９０°以上（図１２（ａ）の例では１８０°）の位置となって交叉して配置される。そしてＵ字状紐部材８４，８５の曲面部である弾性糸条部８４ｃ，８５ｃの部分が開口部の周縁に位置し、Ｕ字状紐部材８４，８５のそれぞれ両端が内側側面部の外周縁或いはその近傍に接続（点Ｌ）されたものである。
【００７３】
更に図１２の（ｂ）〔本発明のタイヤチェーンの内側側面部におけるＵ型態様の他の例を示した図〕に示すように、Ｕ字状紐部材８８，８９として、弾性糸条のみで構成された紐部材を用いても良い。つまり、Ｕ字状の弾性糸条２本（Ｕ字状紐部材８８，８９）を対向させるように逆向きに配置し、これらが形成する円形部分が開口周縁部に位置するようにしたものであっても良い。
【００７４】
なお上記「少なくとも９０°交叉するように配置され」るとは、図１２（ａ）を用いて説明すると、Ｕ字状紐部材８４自身の縦方向中心線Ｖ1とＵ字状紐部材８５自身の縦方向中心線Ｖ2との線のなす角度（θ4）が９０°以上であるという意味である。尚図示例では中心線Ｖ1，Ｖ2のいずれもタイヤチェーンの筒状体が形成する円筒Ｆの中心軸Ｇを通る。
【００７５】
図１２（ａ），（ｂ）の例では角度θ4が１８０°のものを示したが、これに限らず、１２０°（２４０°）の位置等であっても良い（例えば図１２の（ｃ）参照）。
【発明の効果】
【００７６】
本発明に係る編物製タイヤチェーンは、繊維製であることによる利点、即ち軽量で、コンパクトに折り畳めて収納性に優れることに加えて、冬季氷雪路面を走行する際の制動性能や登坂性能に優れ、また良好な耐久性を示すという効果がある。
【発明を実施するための最良の形態】
【００７７】
＜実施形態１，２＞
図１，２は本発明の実施形態１に係る編物製タイヤチェーン１０をタイヤ６０に装着した様子を表す斜視図であり、図１はタイヤ６０の表側から見た図で、図２はタイヤ６０の裏側から見た図である。
【００７８】
上記編物製タイヤチェーン１０は、タイヤ接地面上に対応してリング状（筒状）に形成された編物部１１（タイヤチェーン本体）（図３：実施形態１の編物製タイヤチェーン１０における編物部１１を示す概略図）に、タイヤ表側（外側）側面に対応した外側布１２と、タイヤ裏側（内側）側面に対応した内側布（内側側面部）１３とを取り付けた構成である。編物部１１（タイヤチェーン本体）は無結節網（菱目）で構成されている。この編物部１１の製編にあたって編機としては無結節編網機を使用すると良い。
【００７９】
内側布１３は、長方形に切り出した布の一方の長辺（内周端部分１３ａに対応）を収縮させ、他方の長辺を上記リング状編物部１１の一方端に縫い付けると共に、短辺同士を縫い合わせることによって、外観がドーナツ状を呈する様になったものである。上記内周端部分（開口部周縁）１３ａにはゴムバンド等の弾性部材（図示せず）が設けられており、開口６８の大きさを拡張・復元できるようになっている。編物製タイヤチェーン１０をタイヤ６０に装着するにあたっては、上記弾性部材を伸ばして内周端部分１３ａを伸ばし広げ、タイヤ６０に滑り込ませ、次いで該弾性部材の収縮力によりタイヤ６０へ固定されることとなる。外側布１２及び内側布１３としては編物、織物、不織布のいずれであっても良い。
【００８０】
図１５は本発明の実施形態２に係る編物製タイヤチェーン２０をタイヤ６０に装着した様子を表す斜視図であり、タイヤ６０の周面をやや表側から見た図である。
【００８１】
この実施形態２のタイヤチェーン２０は、上記実施形態１における無結節菱目の編物部１１に換えて、無結節亀甲目の編物部２６を用いたものであり、他の構成は実施形態１と同じである。この無結節亀甲目の編物部２６の製編にあたって、編機として無結節編網機を使用すると良い。
【００８２】
尚上記実施形態１，２では、タイヤ表・裏側側面の外側布１２，内側布１３として、接地面（タイヤトレッド）上の編物部１１，２６とは別の布を配したものを示したが、これに限るものではなく、例えば接地面上の編物部１１，２６と同じ編構成の編物により編物製タイヤチェーン全体を構成しても良い。
【００８３】
上記実施形態１，２において編物部１１，２６はタイヤ接地面上の部分（タイヤ接地面を覆う部分）に対応した接地面上編物部１１ａ，２６ａと、タイヤ表側面の外周付近に対応した側面編物部１１ｂ，２６ｂとからなる。尤もこれら接地面上編物部１１ａ，２６ａと側面編物部１１ｂ，２６ｂは明確に区別されるものではなく、製造に際して編物部１１，２６を製編するときに、タイヤ接地面上の部分を覆い尽くせる様に余裕を持ってやや広めに製編することにより、側面編物部１１ｂ，２６ｂが形作られるのである。尚、図示例ではタイヤ裏側面の外周付近には編物部がないが、上記と同様に該タイヤ裏側面外周付近に対応した側面編物部が形成されたものであっても良い。
【００８４】
編物部１１，２６はタイヤ６０に装着した状態において、その接地面上編物部１１ａ，２６ａの目合いの空隙面積（Ｓ）と、該編物のストランドの幅（Ｗ）との関係が下記式(1)を満足する。
２≦Ｓ1/2／Ｗ≦１５    …(1)
また接地面上編物部１１ａ，２６ａの節部における厚みが、該編物の網脚部における厚みの３倍以下である。
【００８５】
編物部１１，２６のストランド（菱目の編物部１１では網脚部１６、亀甲目の編物部２６では網脚部１６及び長く伸びた節部）の繊度は、５，０００〜１２０，０００ｄｔｅｘであることが好ましく、良好な耐久性を発揮する。より好ましくは２０，０００〜１００，０００ｄｔｅｘで、更に好ましくは４０，０００〜８０，０００ｄｔｅｘである。
【００８６】
使用するストランド繊度によって、目合いの大きさ（１辺の長さ、図４に示すＣ1，Ｃ2）が同じであっても目合いの空隙面積（Ｓ）が変わる。軽量化やコンパクト化に優れたものとするには、ストランド繊度を小さくし、目合いを大きくすることが好ましいが、制動性の観点では不利になる。また制動性を向上させる為にはストランドの路面での接地面積を大きくしつつ、一方では車両自重による雪上へのストランドのくい込み効果を最適にするための適正なストランド繊度と目合いの大きさが存在する。この点に関し、上記式(1)を満足することにより、良好な制動性能、登坂性能が発揮され得る。
【００８７】
因みに目合いの大きさは、編物製タイヤチェーンをタイヤに装着した状態における目合いでの１辺の長さで評価することができ、目合い１辺の長さとはストランド幅中心線から中心線までの長さを言う（例えば図４に示すＣ1，Ｃ2，Ｃ3）。
【００８８】
目合い１辺長（図４に示すＣ1，Ｃ2，Ｃ3）は、付着した氷雪の剥がれ易さの観点から、５ｍｍ以上とするのが好ましく、より好ましくは１５ｍｍ以上である。目合いを構成する網脚部１６の長さとしては、目合いを構成する各箇所の網脚部１６の長さが同じ（例えば図４のＣ1，Ｃ2，Ｃ3が同じ）でも良く、或いは異なって（例えば図４のＣ1，Ｃ2，Ｃ3が異なる）いても良い。また目の形は正方形（菱目形）、長方形の他、亀甲形のように節部１５が長く伸びた形でも良く、特に限定するものではない。
【００８９】
編物部１１，２６のストランドを構成する原料糸は、撚糸や加工糸であっても良い。またマルチフィラメント、モノフィラメントのいずれであっても構わないが、編加工のし易さや糸強度の観点からマルチフィラメントが好ましい。またマルチフィラメントの場合において、その断面形状としては丸断面、扁平断面、三角断面等、いずれであっても良く、限定されるものではない。
【００９０】
またこの主たる原料糸の繊維の種類については特に限定されないが、例えば、ポリアミド繊維やポリエステル繊維が挙げられる。これらの繊維は、汎用して使用されていることから経済的であるので好ましい。また主たる原料糸とはストランド全体の５０mass％以上を占めるものを言うが、例えばポリエステル繊維１００mass％や、ポリアミド繊維１００mass％で編物部１１を構成しても良い。
【００９１】
主たる原料糸の強度としては、走行時の耐摩耗性を考慮すると、解反糸強度で４ｃＮ／ｄｔｅｘ以上が好ましく、より好ましくは５ｃＮ／ｄｔｅｘ以上である。尚上記「解反糸強度」とは、編物を構成しているストランドをほぐし、ゴムや樹脂が付着している場合には、原料糸に付着しているゴムや樹脂を除去した後に測定した糸の強度を意味する。
【００９２】
上記ストランドを構成する原料糸のうちの上記主たる原料糸以外の糸として、高強力繊維を使用しても良い。この様にストランドを構成する一部に高強力繊維を使用すれば、ストランド全体の耐摩耗性を向上させることができるので、好ましい一態様である。具体的には、例えばポリエステル繊維が主体の編物製タイヤチェーンの場合、乾燥路であまりに長時間走行すると、ポリエステル繊維自体が磨耗してフィラメント切れを起こし、毛羽立ちを生じ、最終的に穴が開き、その部分が拡大する懸念がある。タイヤチェーンを使用するにあたっての一般的な使用頻度，使用状態を考慮すると、急速な穴拡大は考え難いが、極端な使用を行うドライバーを仮に想定すると、耐摩耗性を向上させる観点から高強力繊維を含有させることがより好ましい。高強力繊維を含有したものであると、上記の如くの破壊に至る過程で、高強力繊維がポリエステル繊維を包み込み、編物製タイヤチェーン全体の耐摩耗性を有効に向上させ得る。
【００９３】
高強力繊維の使用量（含有量）としては、編物部１１のストランド全体の２mass％以上、５０mass％未満含有していることが好ましい。より好ましくは１０mass％以上４０mass％未満、更に好ましくは２０mass％以上３０mass％未満である。高強力繊維の使用量があまりにも少ないと、上述の高強力繊維による耐摩耗性の効果を活かし難く、一方あまりに多いと、耐摩耗性は向上するものの、製品コストが上がり経済的に好ましくないからである。
【００９４】
上記高強力繊維の繊維種としては高強力ポリエチレン繊維、高強力アラミド繊維等が挙げられるが、タイヤチェーンは専ら屋外で使用され、雪による照り返しも大きいことから、耐候性（耐光性）に優れる高強力ポリエチレン繊維がより好ましい。また高強力ポリエチレン繊維は比重がポリエステル繊維やポリアミド繊維に比べ小さい為、軽量化にも有効に働く。尤も高強力ポリエチレン繊維は比較的熱に弱いので、乾燥路を長時間走行した場合にはタイヤチェーンの温度が非常に上昇することが考えられる為、タイヤチェーンとしての耐久性が懸念される。従ってこの観点からも主たる原料糸としては上記の如くポリエステル繊維等が好ましく、このポリエステル繊維を補助する様に従たる原料糸として高強力ポリエチレン繊維を含有させるのが良い。
【００９５】
高強力繊維の繊度としては１００ｄｔｅｘ以上が好ましい。１００ｄｔｅｘ未満の場合には、適度な繊度とするために合糸回数が多くなり、経済的に好ましくない。また高強力繊維の単糸はポリアミド繊維やポリエステル繊維とは異なり、細い場合が多く、細いが故に強力に劣ると懸念されるむきもあるが、高強力繊維にあってはたとえ細くても単糸繊維の強力が十分大きく、またストランド全体に占める割合が小さいため、特に単糸繊度には拘らなくても良い。
【００９６】
ところで前述の如く単糸繊度、解反糸強度を有する糸で構成されるストランドを得るに当たっては、原料糸として、単糸繊度、強度が解反糸と同じ範囲内にある糸を用いるのが好ましい。
【００９７】
また、ストランドを構成する繊維に撚りを掛けることが望ましく、撚りを掛けることによってストランドの耐摩耗性が向上するからである。撚りを掛ける際の撚係数kは使用する繊度によらず適切な範囲内に収めるのが良い。使用する撚糸としてはＳ撚或いはＺ撚の片撚品を使用しても良いが、撚方向を逆にした下撚，上撚で構成しても良く、下撚，上撚を逆の撚で構成した撚糸の場合はストランドの直線性が良好であり、引張方向での強度低下を抑えられるという観点から好ましい。尚、撚方向が逆とは、下撚がＺ撚のときは上撚をＳ撚、下撚がＳ撚のときは上撚をＺ撚とした撚糸である。
【００９８】
この場合において、各下，上撚の撚係数ｋはともに３０以上、６００未満にすることが好ましい。ここで、ｋの値は下記式(2)より求める。
ｋ＝［１ｃｍ当りの撚数（回／ｃｍ）］×［繊度（ｄｔｅｘ）］1/2      …(2)
【００９９】
尚ｋの値が３０未満の場合には、繊維の収束性が十分でないことから、ストランドを構成する繊維が路面、特に乾燥路と接触するときに、繊維が集合体としてその摩擦に耐えられないために繊維が切れ易く耐久性に乏しくなる虞がある。一方、ｋが６００以上になる場合には、撚角度が大きくなり過ぎてストランドに直線性が無くなり、これによってタイヤ装着時にチェーンがタイヤ表面形状に密着し辛くなり、この為、走行時に部分的に応力集中して破れが発生し易くなったり、外れ易くなったりする懸念があるので好ましくない。ｋの値としてより好ましくは５０以上、４００未満であり、更に好ましくは１００以上、３００未満である。
【０１００】
路面に接触する編物はタイヤにも接するため、乗り心地の点からは繋ぎがない方が好ましい。そのために、例えば図３に示す様に、筒状になるよう製品を編み、輪切りにして編物製タイヤチェーンを作製することが好ましい一形態である。尚図７（本発明の他の実施形態における編物製タイヤチェーンでの編物部を示す概略図）に示す様に、平らに編んだ編物２１を筒状に繋いだもの（タイヤチェーン本体２５）であっても良い。尚図７中、２２は当て布、２３は縫製糸である。
【０１０１】
なお本発明の編物製タイヤチェーンには、耐摩耗性の向上や、ネット切断防止の目止め効果の目的で、樹脂、ゴム等の処理を施しても良い。この樹脂，ゴムとしては、例えば、天然ゴム、ネオプレンゴム、エチレンプロピレンジエンゴム、シリコーンゴム、ポリエステル系樹脂、ポリアミド樹脂、ポリエステル系エラストマー、ポリアミド系エラストマー、ポリウレタン系エラストマーなどが挙げられる。樹脂、ゴムの付着量としては編物本体重量に対し、１００mass％未満とすることが好ましい。１００mass％以上になると重量が大きく、剛直になり、軽量コンパクト化の観点より好ましくないからである。より好ましくは７０mass％以下、更に好ましくは５０mass％以下である。
【０１０２】
＜実施形態３＞
図１３は本発明の実施形態３に係る編物製タイヤチェーン３０をタイヤ６０に装着した様子を表す斜視図であり、タイヤ６０の裏側から見た図である。なお図２，８と同一の符号を付した箇所は、図２，８の例と同じ構成部分である。
【０１０３】
本実施形態３の内側側面部３３はα１型のリング状物付きの態様である。第２の紐部材３５と第１の紐部材部分３７とは、一体となった非弾性の紐（例えばポリエチレン製紐）（以下これを、非弾性紐３５−３７と称することがある）であり、このうちの第１の紐部材部分３７の他方端と第１の紐部材部分３６（例えば天然ゴムを芯にしてポリエステルで組紐状に覆ったもの）の一方端が縫着され（点Ｚ）、繋がっている。また第１の紐部材部分３６の他方端には合成樹脂製リング（リング状物）３８が取り付けられており、このリング３８に上記非弾性紐３５−３７が挿通された状態となっている。なおリング３８の位置が点Ｘとなる。
【０１０４】
第２の紐部材３５の一方端（第１の紐部材部分３７に連なっていない方）は、内側側面部３３における内側布３９及び編物部１１に、縫着により留められている。この縫着位置（点Ｙ）は内側布３９の外周縁部分であり、かつ編物部１１の端部位置である。
【０１０５】
なお内側布３９により開孔周縁にチューブ状空間を形成し、このチューブ状空間に第１の紐部材部分３７，第１の紐部材部分３６を挿通して形成する。
【０１０６】
本実施形態３のタイヤチェーンにおいて、遠心力で開口６８が放射状に広がろうとしても、非弾性紐３５−３７が点Ｙを支点に引っ張られるようになり、開口６８が放射状に円形には広がらず、タイヤチェーン３０の内側側面部３３がタイヤ６０内側面を覆うようにして引っ掛かった状態を保つ。従ってタイヤチェーン３０の脱落が生じ難い。
【０１０７】
また上記リング３８を内側布３９に固定した方が、編物部（編物構造）１１がタイヤ回転による遠心力で放射状に広がる力を受けた際に、この広がる力を第２，第１の紐部材に伝えるときの伝達効率を良くすることから好ましい。
【０１０８】
なお上記リング３８としては、上記合成樹脂製のものに限らず、細幅織物や組紐等であっても良く、これを輪状にして用いると良い。
【０１０９】
尚上記実施形態１〜３においてタイヤチェーンの外側側面部として、タイヤ外側面の全面を覆う布帛で構成したものを示したが、これに限るものではなく、タイヤチェーンの質量を過度に高くするものでなければ、いずれの構成であっても良い。例えば中央に開口を有するもの等であっても良い。或いはタイヤチェーンの外側側面部を複数の非弾性の紐で構成して、これがタイヤ外面の外周に対角に配置する様にしたものであっても良い。
【実施例】
【０１１０】
以下、例を挙げて本発明をより具体的に説明するが、本発明はもとより下記例によって制限を受けるものではなく、前・後記の趣旨に適合し得る範囲で適当に変更を加えて実施することも勿論可能であり、それらはいずれも本発明の技術的範囲に包含される。
【０１１１】
先ず下記実験例における各種測定法について説明する。
繊度：
ＪＩＳ  Ｌ１０１３（１９９９）８．３．１  Ａ法で行った。
糸強度：
ＪＩＳ  Ｌ１０１３（１９９９）  ８．５．１で行った。
撚り数：
ＪＩＳ  Ｌ１０１３（１９９９）８．１３．１で行った。
厚み：
ＪＩＳ  Ｌ１０９６（１９９９）８．５．１に準拠して測定した。ここで言う厚みとは、測定対象のタイヤチェーンを車両用タイヤに装着した状態での厚み方向を言い、タイヤチェーンを平面上に静置し、このタイヤチェーンにおけるストランドの節部（交差点部）及び網脚部（非交差点部）をそれぞれ３箇所切り出し、初荷重２３．５ｋＰａ下で１０秒間放置し、そのときの厚みを測定した。この厚み測定を上記３箇所でそれぞれ３回ずつ行い、その平均値（３箇所×３回＝９個の測定値を平均した値）を厚みとした。
【０１１２】
空隙面積（Ｓ）：
編物製タイヤチェーンを車両タイヤに取り付け（この際、タイヤチェーンとタイヤ接地面との間に隙間がないように取り付ける）、このときのストランドの内側で取り囲まれる面積（図４にＰで示す面積（ドットで表した部分））をいう。また織物製タイヤチェーンの場合は、該織物製タイヤチェーンを車両タイヤに取り付け（この際、タイヤチェーンとタイヤ接地面との間に隙間がないように取り付ける）、このときの糸で囲まれる面積を言う。
【０１１３】
ストランド幅（Ｗ）：
編物製タイヤチェーンや織物製タイヤチェーンを、上記と同様に車両タイヤに隙間がないように取り付け、このときのタイヤチェーンのストランド幅をノギスで測定した時の幅（図４にＷで示す幅）を言う。但しストランドが、図５［ストランド幅（Ｗ）の測定箇所を説明する為の図］で示す如く太い箇所と細い箇所を有する場合には、太い箇所をノギスで測定した。この様にして３箇所測定してその平均値をストランド幅とした。
【０１１４】
また亀甲目のようにストランド幅が同一目の中で異なるものがある場合には、全辺で幅を測定し、その平均値を算出し、これを３箇所の目で行い、この３箇所の平均値をストランド幅（Ｗ）とする。
【０１１５】
Ｓ1/2／Ｗの算出：
編物における各目合いが基本的に均一なもの（同形状の目合いを１種類のストランドにより形成する様に製編したもの、また目合いの空隙面積Ｓとストランド幅Ｗ（なお例えば亀甲目の場合は全辺の平均）が各目において基本的に均一なもの）にあっては、任意の３箇所を選択して算出し、この平均値をＳ1/2／Ｗの値とした。因みに本発明においては個々の目合いの空隙面積（Ｓ）がそれぞれ上記式(1)を満たす必要があるが、編み目が基本的に均一な編物においては、任意の３箇所を代表として算出すれば、各目合いの値が反映されるから、上記の通りの測定法とした。
【０１１６】
また各目合いが基本的に均一でないもの、例えば大小異なる大きさの目合いで構成されたものや、各目合いによって目の辺を形作るストランドの太さが違うものの場合は、個々の目合いについてそれぞれＳ1/2／Ｗを算出することとする。尚そのときのストランド幅Ｗの値としては、当該算出対象の目合いを形作るストランドにおけるストランド幅Ｗを用いる。
【０１１７】
制動性能評価：
前輪駆動方式の普通自動車アリオン（トヨタ自動車株式会社製）を使用し、この４輪全部のタイヤとして１８５／７０−１４インチの夏タイヤ（株式会社ブリヂストン製  Ｂ３９１）を履き、評価用繊維製タイヤチェーン（下記実験例１〜１４のタイヤチェーン）を前輪（駆動輪）２本に取り付けた。前席に大人２名（それぞれ体重７０ｋｇ）が乗車し、天候晴れ、気温−３℃の環境下にて、長野県大町市大町温泉郷周辺の圧雪路面上を４０ｋｍ／時の定速にて走行し、この走行中に急ブレーキをかけた時に車が停止するまでの距離を測定した。この測定を３回繰り返しその平均値を制動性能評価の値として採用した。
【０１１８】
登坂性能評価：
前輪駆動方式の普通自動車アリオン（トヨタ自動車株式会社製）を使用し、この４輪全部のタイヤとして１８５／７０−１４インチの夏タイヤ（株式会社ブリヂストン製  Ｂ３９１）を履き、評価用繊維製タイヤチェーンを前輪（駆動輪）２本に取り付けた。前席に大人２名（それぞれ体重７０ｋｇ）が乗車し、天候晴れ、気温−２℃の環境下にて、長野県大町市青木湖畔道路の圧雪路面上で、停止状態から斜度４度、距離３０ｍの登坂を移動する時に要する時間を測定した。この測定を３回繰り返しその平均値を登坂性能評価の値として採用した。
【０１１９】
耐久性能評価：
前輪駆動方式の普通自動車アリオン（トヨタ自動車株式会社製）を使用し、この４輪全部のタイヤとして１８５／７０−１４インチの夏タイヤ（株式会社ブリヂストン製  Ｂ３９１）を履き、評価用繊維製タイヤチェーンを前輪（駆動輪）２本に取り付けた。前席に大人２名（それぞれ体重７０ｋｇ）が乗車し、天候晴れ、気温６℃の環境下にて、静岡県引佐町引佐湖湖畔道路の１周約１３ｋｍの周回コースの乾燥路面上を、４０〜５０ｋｍ／時にて走行し、穴が開き始めるまでの距離を測定した。この測定を３回繰り返しその平均値を耐久性能評価の値として採用した。尚ここで言う「穴」とは、編物製タイヤチェーン（実験例１〜１２，１４）の場合はストランド交差点で破れが生じ、編組織が壊れたときにできる穴を言い、織物製タイヤチェーン（実験例１３）の場合は織組織が壊れ始めたときにできる穴を言う。
【０１２０】
脱落防止性能評価：
第１の試験としては、上記耐久性試験実施時に、評価用繊維製タイヤチェーン内側布部がタイヤトレッド面に乗る、あるいはタイヤから脱落するか否かを目視観察により評価した。耐久性試験終了時までにタイヤチェーンが全くタイヤトレッドに乗ることがなかった場合に○、一度でもトレッドに乗った場合には△、脱落が一度でも発生した場合には×と評価した。
【０１２１】
第２の試験としては、まず普通自動車アリオン（トヨタ自動車株式会社製）を使用し、このタイヤとして１８５／７０−１４インチの夏タイヤ（株式会社ブリヂストン製  Ｂ３９１）を履き、評価用繊維製タイヤチェーンを駆動輪（前輪）２本に取り付け、ジャッキで駆動輪を地面から浮かせた状態に固定した。次いでエンジンをかけて駆動輪を回転させ、徐々にスピードを上げてタイヤチェーンがトレッドに乗り始めたタイヤ回転数により評価した。タイヤの回転数が９００ｒｐｍを示したとき（即ち約１００ｋｍ／ｈｒ．相当のとき）タイヤチェーンが全くタイヤトレッドに乗ることがなかった場合に○、タイヤチェーンがトレッドに乗った場合には△、タイヤチェーンが脱落した場合には×と評価した。
【０１２２】
＜実験例１＞
強度６．１ｃＮ／ｄｔｅｘの１１００ｄｔｅｘ／２４ｆポリエステルマルチフィラメント（東洋紡績株式会社製  タイプ５３４）で、その単糸が丸断面を有するフィラメントを使用して、６本引き揃えた６６００ｄｔｅｘの合糸を更に６本合わせてＺ（Ｚ撚）１００回／ｍで下撚した。この３９，６００ｄｔｅｘ撚糸２本を使用して無結節編網機で上撚でＳ（Ｓ撚）１００回／ｍになるように製網し、目合いの１辺長が２５．６ｍｍの結節形態が無結節菱目の網地を得た。ストランド繊度は７９，２００ｄｔｅｘであった。
【０１２３】
この網地を７目分で編み方向（図７での矢印Ｍ方向）でカットし（網地長さ２２ｃｍとなる）、網地の耳同士を縫製して、周長が１８０ｃｍの筒状となるようにした。この際、縫製部にはポリエステル１１００ｄｔｅｘ使いの平織物（織密度  タテ、ヨコ方向とも２８本／２．５４ｃｍ）１０ｃｍ×４４ｃｍ（当て布２２）を用いて上記網地の突き合わせ箇所の表裏を当て布し、縫製した（図７、タイヤチェーン本体２５）。更に、このタイヤチェーン本体（筒状に縫製した網地）におけるタイヤ外側に直径５８ｃｍの円形の側布（外側布１２）を縫製した。またタイヤ内側に使用する内側布として幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態（伸張させない状態）で幅２ｃｍ、長さ９０ｃｍのゴムバンドを用い、このゴムバンドを伸張状態で上記内側布の他方の長辺（内周端部分１３ａ）に沿って縫い付けた（図１４：編物製タイヤチェーン本体とタイヤ外側布，内側布，ゴムバンドを縫製して組み付ける様子を説明する部分図（この図示例ではタイヤ幅方向に７目分切り取ったものである））。尚上記ゴムバンドについて、初期長５０ｍｍの１００％伸張時の応力は１４Ｎである。また上記構成により内側布（内側布１３）は外経５８ｃｍ、幅５ｃｍのドーナツ型を呈することとなる。
【０１２４】
以上の様にして編物製タイヤチェーンを得た。尚本実験例１の編物製タイヤチェーンは、タイヤ接地面を覆う部分の９４．４％（面積比）が編物となったものである。
【０１２５】
その後、この実験例１の編物製タイヤチェーンを前輪（駆動輪）２本のタイヤに被せた。尚前輪（２本），後輪（２本）いずれもサイズ１８５／７０−１４インチの夏用タイヤを使用した。
【０１２６】
この編物製タイヤチェーン付きタイヤで乾燥路と圧雪道での走行テストを行った。その結果を表１に示す。また実験例１の編物製タイヤチェーンをタイヤに取り付ける際の操作性は良好なものであった。また走行テスト後に編物製タイヤチェーンタイヤから取り外す際の操作性についても良好なものであった。
【０１２７】
＜実験例２＞
強度６．１ｃＮ／ｄｔｅｘの１１００ｄｔｅｘ／２４ｆポリエステルマルチフィラメント（東洋紡績株式会社製  タイプ５３４）で、その単糸が丸断面を有するフィラメントを使用して、６本引き揃えた６６００ｄｔｅｘの合糸を更に６本合わせてＺ（Ｚ撚）１００回／ｍで下撚した。この３９，６００ｄｔｅｘ撚糸２本を使用して無結節編網機で上撚でＳ（Ｓ撚）１００回／ｍになるように製網し、目合いの１辺長が２５．６ｍｍの結節形態が無結節菱目の網地を得た。ストランド繊度は７９，２００ｄｔｅｘであった。
【０１２８】
この網地を７目分で編み方向でカットし（網地長さ２２ｃｍとなる）、網地の耳同士を縫製して、周長が１８０ｃｍの筒状となるようにした。この際、縫製部にはポリエステル１１００ｄｔｅｘ使いの平織物（織密度  タテ、ヨコ方向とも２８本／２．５４ｃｍ）１０ｃｍ×４４ｃｍ（当て布２２）を用いて上記網地の突き合わせ箇所の表裏を当て布し、縫製した（図７、タイヤチェーン本体２５）。
【０１２９】
更に、このタイヤチェーン本体（筒状に縫製した網地）におけるタイヤ外側に直径５８ｃｍの円形の側布（外側布１２）を縫製した。
【０１３０】
また図１１の（ｃ）に示す如くのＸＯ型の内側側面部を作製するべく、次の様に行った。つまりまずタイヤ内側に使用する内側布として幅１２ｃｍ、長さ２２０ｃｍの短冊状に切り出した織物（ポリエステル５６０ｄｔｅｘ使いの平織物（織密度タテ、ヨコ方向とも５０本／２．５４ｃｍ））を用い、これを幅方向で半分に折り、一方の長辺が開口した袋状にした。自然状態で幅２ｃｍ、長さ１０３ｃｍのゴムバンド（このゴムバンドは初期長５０ｍｍの１００％伸張時の応力が１４Ｎである）を準備し、このゴムバンドの一方端と他方端を３ｃｍ重ねて縫着し、円周１００ｃｍの輪状のゴムバンド（第１の紐部材７６）とした。この輪状のゴムバンド（第１の紐部材７６）に４０ｃｍ離して２つの点Ｘの印を付けると共に、この２つの点Ｘと対向する位置（ゴムバンドを円形にしたときに対向する位置（１８０°の位置））に、同じく４０ｃｍ離して２つの点Ｘの印を付けた。次いでこの輪状のゴムバンド（第１の紐部材７６）を上記内側布の袋の中に入れた。他方、上記と同種のゴムバンド、７０ｃｍを４本準備し（第２の紐部材７８，７９）、この一方端をそれぞれ上記点Ｘに縫い付けた。そしてこの７０ｃｍのゴムバンド（第２の紐部材７８，７９）を２本一組としてクロスさせ、このゴムバンドを自然状態（伸張させない状態）で且つだぶつかない様にしつつ内側側面部外周縁７３ｂに向かわせ、他方端をそれぞれタイヤチェーン本体の側縁部に縫着した（点Ｙ）。次いで、上記袋状にした内側布の開口側長辺を、タイヤチェーン本体の側縁部の全周にわたって縫着した（図１６〔編物製タイヤチェーン本体とタイヤ外側布，内側側面部（内側布，ゴムバンド＋細幅織物）の組み付け方を説明する部分図〕の（ａ），（ｂ））。尚こうして得られた内側側面部は外経５８ｃｍ、幅５ｃｍのドーナツ型を呈し、ＸＯ型（１８０°タイプ）のゴムバンドを備えたものとなる（図１６（ｃ））。なお図１６における内側側面部は、ゴムバンド＋細幅織物で構成されたＸＯ型（１８０°タイプ）のものであるが、この細幅織物の部分をゴムバンドに換えたものが実験例２の内側側面部に相当する。また図１６（ｃ）においてゴムバンド＋細幅織物を実線で表しているが、実際には内側布の中に入っているため、外部からは見えない。
【０１３１】
以上の様にして編物製タイヤチェーンを得た。尚本実験例２の編物製タイヤチェーンは、タイヤ接地面を覆う部分の９４．４％（面積比）が編物となったものである。
【０１３２】
その後、この実験例２の編物製タイヤチェーンを前輪（駆動輪）２本のタイヤに被せた。尚前輪（２本），後輪（２本）いずれもサイズ１８５／７０−１４インチの夏用タイヤを使用した。
【０１３３】
この編物製タイヤチェーン付きタイヤで乾燥路と圧雪道での走行テストを行った。その結果を表１に示す。またこの実験例２の編物製タイヤチェーンをタイヤに取り付ける際の操作性は良好なものであった。また走行テスト後に編物製タイヤチェーンタイヤから取り外す際の操作性についても良好なものであった。
【０１３４】
＜実験例３＞
強度９．３ｃＮ／ｄｔｅｘの１１００ｄｔｅｘ／１９０ｆポリエステルマルチフィラメント（東洋紡績株式会社製  タイプＨ０２）で、その単糸が丸断面を有するフィラメントと、強度２９．０ｃN／ｄｔｅｘの１７６０ｄｔｅｘ/１５６０ｆ−ＳＫ６０の高強力ポリエチレンマルチフィラメント（東洋紡績株式会社製  ダイニーマ（登録商標））を使用して、次の如く片糸Ａと片糸Ｂを作製した。つまり片糸Ａとしては、ポリエステル４本合糸を更に６本合わせたものと、ポリエステル：ダイニーマ＝２：１の３本合糸を更に２本合わせたものとを使用し、これらをＺ（Ｚ撚）１２０回／ｍで下撚して得た（３４３２０ｄｔｅｘ）。片糸Ｂとしては、ポリエステル４本合糸を更に７本合わせたものと、ポリエステル：ダイニーマ＝２：１の３本合糸を１本とを使用し、上記と同様にＺ（Ｚ撚）１２０回／ｍで下撚して得た（３４７６０ｄｔｅｘ）。これら片糸Ａ，片糸Ｂを使用して無結節編網機で上撚Ｓ（Ｓ撚）１００回／ｍになるように製網し、５２口、目合いの長さが網脚部２１ｍｍ、節部１８ｍｍの結節形態が無結節亀甲目の筒状の網地を得た。ストランド繊度は６９，０８０ｄｔｅｘであった。その時のダイニーマ混率は、７．６mass％であった。
【０１３５】
この網地を５目分で編み方向（図７での矢印Ｍ方向）でカットした（網地長さ２５ｃｍとなる）（タイヤチェーン本体）。更に、このタイヤチェーン本体（５目分の網地）におけるタイヤ外側に直径５８ｃｍの円形の側布（外側布１２）を縫製した。
【０１３６】
また図１１の（ａ）に示す如くのＸＯ型の内側側面部を作製するべく、次の様に行った。つまりまずタイヤ内側に使用する内側布として幅１２ｃｍ、長さ２２０ｃｍの短冊状に切り出した織物（ポリエステル５６０ｄｔｅｘ使いの平織物（織密度タテ、ヨコ方向とも５０本／２．５４ｃｍ））を用い、これを幅方向で半分に折り、一方の長辺が開口した袋状にした。自然状態で幅２ｃｍ、長さ１０３ｃｍのゴムバンド（このゴムバンドは初期長５０ｍｍの１００％伸張時の応力が１４Ｎである）を準備し、このゴムバンドの一方端と他方端を３ｃｍ重ねて縫着し、円周１００ｃｍの輪状のゴムバンド（第１の紐部材７６）とした。この輪状のゴムバンド（第１の紐部材７６）に４０ｃｍ離して２つの点Ｘの印を付けると共に、この２つの点Ｘと対向する位置（ゴムバンドを円形にしたときに対向する位置（１８０°の位置））に同じく４０ｃｍ離して２つの点Ｘの印を付けた（図１６（ｃ）参照）。次いでこの輪状のゴムバンドを上記内側布の袋の中に入れた。他方、幅２ｃｍ×長さ８０ｃｍの細幅織物を４本準備し（第２の紐部材７４ａ，７５ａ，７４ｂ，７５ｂ）、この一方端をそれぞれ上記点Ｘに縫い付けた。そしてこの８０ｃｍの細幅織物を２本一組としてクロスさせ（第２の紐部材７４ａと７５ａのクロス、第２の紐部材７４ｂと７５ｂのクロス）、この細幅織物をだぶつかない様にしつつ内側側面部外周縁７３ｂに向かわせ、他方端をそれぞれタイヤチェーン本体の側縁部に縫着した（点Ｙ）。次いで、上記袋状にした内側布の開口側長辺を、タイヤチェーン本体の側縁部の全周にわたって縫着した。尚こうして得られた内側側面部は外経５８ｃｍ、幅５ｃｍのドーナツ型を呈し、ＸＯ型（１８０°タイプ）のゴムバンド＋細幅織物を備えたものとなる（図１６の（ｃ））。
【０１３７】
以上の様にして編物製タイヤチェーンを得た。尚本実験例３の編物製タイヤチェーンは、タイヤ接地面を覆う部分の９４．４％（面積比）が編物となったものである。
【０１３８】
その後、この実験例３の編物製タイヤチェーンを前輪（駆動輪）２本のタイヤに被せた。尚前輪（２本），後輪（２本）いずれもサイズ１８５／７０−１４インチの夏用タイヤを使用した。
【０１３９】
この編物製タイヤチェーン付きタイヤで乾燥路と圧雪道での走行テストを行った。その結果を表１に示す。またこの実験例３の編物製タイヤチェーンをタイヤに取り付ける際の操作性は良好なものであった。また走行テスト後に編物製タイヤチェーンタイヤから取り外す際の操作性についても良好なものであった。
【０１４０】
＜実験例４＞
強度９．３ｃＮ／ｄｔｅｘの１１００ｄｔｅｘ／１９０ｆポリエステルマルチフィラメント（東洋紡績株式会社製  タイプＨ０２）で、その単糸が丸断面を有するフィラメントと、強度２９．０ｃN／ｄｔｅｘの１７６０ｄｔｅｘ/１５６０ｆ−ＳＫ６０の高強力ポリエチレンマルチフィラメント（東洋紡績株式会社製  ダイニーマ（登録商標））を使用して、次の如く撚糸を作製した。つまり、ポリエステル４本合糸を更に６本合わせたものと、ポリエステル：ダイニーマ＝２：１の３本合糸を更に２本合わせたものとを使用し、これらをＺ（Ｚ撚）１２０回／ｍで下撚して得た（３４３２０ｄｔｅｘ）。この３４３２０ｄｔｅｘの撚糸２本を使用して、無結節編網機で上撚、Ｓ（Ｓ撚）１００回／ｍになるように製網し、３６口、目合いの長さが網脚部３０ｍｍ、節部１５ｍｍの結節形態が無結節亀甲目の筒状の網地を得た。ストランド繊度は６８，６４０ｄｔｅｘであった。その時のダイニーマ混率は、１０．３mass％であった。
【０１４１】
この網地を４目分で編み方向（図７での矢印Ｍ方向）でカットした（網地長さ２４ｃｍとなる）（タイヤチェーン本体）。更に、このタイヤチェーン本体（４目分の網地）におけるタイヤ外側に直径５８ｃｍの円形の側布（外側布１２）を縫製した。
【０１４２】
また図１２の（ａ）に示す如くのＵ型の内側側面部を作製するべく、次の様に行った。つまりまずタイヤ内側に使用する内側布として幅１２ｃｍ、長さ２２０ｃｍの短冊状に切り出した織物（ポリエステル５６０ｄｔｅｘ使いの平織物（織密度タテ、ヨコ方向とも５０本／２．５４ｃｍ））を用い、これを幅方向で半分に折り、一方の長辺が開口した袋状にした。自然状態で幅２ｃｍ、長さ３４ｃｍのゴムバンド（このゴムバンドは初期長５０ｍｍの１００％伸張時の応力が１４Ｎである）を準備し、このゴムバンドの両端にそれぞれ幅２ｃｍ×長さ４０ｃｍの細幅織物を縫い付けた。この細幅織物におけるゴムバンドと縫着していない端をそれぞれ、上記タイヤチェーン本体の側縁部に２０ｃｍの間をあけて縫着した（点Ｙ）。また同じものを対向する位置（逆向きのＵ字となる位置）に設置した。次いで、上記袋状にした内側布の開口側長辺を、タイヤチェーン本体の側縁部の全周にわたって縫着した。尚こうして得られた内側側面部は外経５８ｃｍ、幅５ｃｍのドーナツ型を呈し、Ｕ型（１８０°タイプ）のゴムバンド＋細幅織物を備えたものとなる。
【０１４３】
以上の様にして編物製タイヤチェーンを得た。尚本実験例４の編物製タイヤチェーンは、タイヤ接地面を覆う部分の９４．４％（面積比）が編物となったものである。
【０１４４】
その後、この実験例４の編物製タイヤチェーンを前輪（駆動輪）２本のタイヤに被せた。尚前輪（２本），後輪（２本）いずれもサイズ１８５／７０−１４インチの夏用タイヤを使用した。
【０１４５】
この編物製タイヤチェーン付きタイヤで乾燥路と圧雪道での走行テストを行った。その結果を表１に示す。またこの実験例４の編物製タイヤチェーンをタイヤに取り付ける際の操作性は良好なものであった。また走行テスト後に編物製タイヤチェーンタイヤから取り外す際の操作性についても良好なものであった。
【０１４６】
＜実験例５＞
強度９．３ｃＮ／ｄｔｅｘの１６７０ｄｔｅｘ／２８５ｆポリエステルマルチフィラメント（東洋紡績株式会社製  タイプＨ０２）で、その単糸が丸断面を有するフィラメントを使用して、３本引き揃えた５０１０ｄｔｅｘの合糸を更に６本合わせてＺ（Ｚ撚）１２０回／ｍで下撚した。その３０，０６０ｄｔｅｘ撚糸２本を使用して無結節編網機で上撚、Ｓ（Ｓ撚）１００回／ｍになるように製網し、５２口、目合いの１辺長が２５．６ｍｍの結節形態が無結節菱目の筒状の網地を得た。ストランド繊度は６０，１２０ｄｔｅｘであった。
【０１４７】
この筒状網地を７目分で編み方向（図３での矢印Ｍ方向）でカットし（図３、タイヤチェーン本体（編物部１１））、このタイヤ外側に直径５８ｃｍの円形の側布（外側布１２）を縫製した。
【０１４８】
またタイヤ内側に使用する内側布として幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態（伸張させない状態）で幅２ｃｍ、長さ９０ｃｍのゴムバンドを用い、このゴムバンドを伸張状態で上記内側布の他方の長辺（内周端部分１３ａ）に沿って縫い付けた（図１４：編物製タイヤチェーン本体とタイヤ外側布，内側布，ゴムバンドを縫製して組み付ける様子を説明する部分図（この図示例ではタイヤ幅方向に７目分切り取ったものである））。尚上記ゴムバンドについて、初期長５０ｍｍの１００％伸張時の応力は１４Ｎである。また上記構成により内側布（内側布１３）は外経５８ｃｍ、幅５ｃｍのドーナツ型を呈することとなる。
【０１４９】
以上の様にして編物製タイヤチェーンを得た。尚本実験例５の編物製タイヤチェーンは、タイヤ接地面を覆う部分の全てが編物となったものである。
【０１５０】
その後、この実験例５の編物製タイヤチェーンを前輪（駆動輪）２本のタイヤに被せた。尚前輪（２本），後輪（２本）いずれもサイズ１８５／６５−１４インチの夏用タイヤを使用した。
【０１５１】
この編物製タイヤチェーン付きタイヤで乾燥路と圧雪道での走行テストを行った。その結果を表１に示す。またこの実験例５の編物製タイヤチェーンをタイヤに取り付ける際の操作性は良好なものであった。また走行テスト後に編物製タイヤチェーンタイヤから取り外す際の操作性についても良好なものであった。
【０１５２】
＜実験例６＞
強度６．１ｃＮ／ｄｔｅｘの１１００ｄｔｅｘ／２４ｆポリエステルマルチフィラメント（東洋紡績株式会社製  タイプ５３４）で、その単糸が丸断面を有するフィラメントと、強度２９．０ｃN／ｄｔｅｘの１３２０ｄｔｅｘ／１１７０ｆ−ＳＫ６０の高強力ポリエチレンマルチフィラメント（東洋紡績株式会社製  ダイニーマ（登録商標））を使用して、ポリエステル：ダイニーマ＝２：１になるよう３本合糸し、引き揃えた３５２０ｄｔｅｘの合糸を更に６本合わせＺ（Ｚ撚）１２０回／ｍで下撚した。その２１，１２０ｄｔｅｘ撚糸２本を使用して無結節編網機で上撚Ｓ（Ｓ撚）１００回／ｍになるように製網し、５２口、目合いの１辺長が２５．６ｍｍの結節形態が無結節菱目の筒状の網地を得た。ストランド繊度は４２，２４０ｄｔｅｘであった。その時のダイニーマ混率は、３７．５mass％であった。
【０１５３】
この筒状網地を７目分で編み方向でカットし（図３、タイヤチェーン本体（編物部１１））、このタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた（図１４：編物製タイヤチェーン本体とタイヤ外側布，内側布，ゴムバンドを縫製して組み付ける様子を説明する部分図（この図示例ではタイヤ幅方向に７目分切り取ったものである））。尚これにより内側布（内側布１３）は外経５８ｃｍ、幅５ｃｍのドーナツ型を呈することとなる。
【０１５４】
以上の様にして編物製タイヤチェーンを得た。尚本実験例６の編物製タイヤチェーンは、タイヤ接地面を覆う部分の全てが編物となったものである。
【０１５５】
その後、この実験例６の編物製タイヤチェーンを前輪（駆動輪）２本のタイヤに被せた。尚前輪（２本），後輪（２本）いずれもサイズ１８５／６５−１４インチの夏用タイヤを使用した。
【０１５６】
この編物製タイヤチェーン付きタイヤで乾燥路と圧雪道での走行テストを行った。その結果を表１に示す。またこの実験例６の編物製タイヤチェーンをタイヤに取り付ける際の操作性は良好なものであった。また走行テスト後に編物製タイヤチェーンタイヤから取り外す際の操作性についても良好なものであった。
【０１５７】
＜実験例７＞
強度６．１ｃＮ／ｄｔｅｘの１１００ｄｔｅｘ／２４ｆポリエステルマルチフィラメント（東洋紡績株式会社製  タイプ５３４）で、その単糸が丸断面を有するフィラメントを使用して、６本引き揃えた６６００ｄｔｅｘの合糸を更に６本合わせＺ（Ｚ撚）１００回／ｍで下撚した。その３９，６００ｄｔｅｘ撚糸２本を使用して無結節編網機で上撚Ｓ（Ｓ撚）１００回／ｍになるように製網し、目合いの１辺長が６１．２ｍｍの結節形態が無結節菱目の網地を得た。ストランド繊度は７９，２００ｄｔｅｘであった。
【０１５８】
この網地を４目分で編み方向でカットし、網地の耳同士を縫製して、周長が１８０ｃｍの筒状となるようにした。この際、縫製部にはポリエステル１１００ｄｔｅｘ使いの平織物（織密度  縦、横方向とも２８本／２．５４ｃｍ）１０ｃｍ×４４ｃｍ（当て布２２）を用いて上記網地の突き合わせ箇所の表裏を当て布し、縫製した（図７、タイヤチェーン本体２５）。更にこのタイヤチェーン本体（筒状に縫製した網地）におけるタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた。尚これにより内側布（内側布１３）は外経５８ｃｍ、幅５ｃｍのドーナツ型を呈することとなる。
【０１５９】
以上の様にして編物製タイヤチェーンを得た。尚本実験例７の編物製タイヤチェーンは、タイヤ接地面を覆う部分の９４．４％（面積比）が編物となったものである。
【０１６０】
その後、この実験例７の編物製タイヤチェーンを前輪（駆動輪）２本のタイヤに被せた。尚前輪（２本），後輪（２本）いずれもサイズ１８５／６５−１４インチの夏用タイヤを使用した。
【０１６１】
この編物製タイヤチェーン付きタイヤで乾燥路と圧雪道での走行テストを行った。その結果を表２に示す。またこの実験例７の編物製タイヤチェーンをタイヤに取り付ける際の操作性は良好なものであった。また走行テスト後に編物製タイヤチェーンタイヤから取り外す際の操作性についても良好なものであった。
【０１６２】
＜実験例８＞
強度９．３ｃＮ／ｄｔｅｘの１６７０ｄｔｅｘ／２８５ｆポリエステルマルチフィラメント（東洋紡績株式会社製  タイプＨ０２）で、その単糸が丸断面を有するフィラメントを使用して、３本引き揃えた５０１０ｄｔｅｘの合糸を更に６本合わせてＺ（Ｚ撚）２０回／ｍで下撚した。その３０，０６０ｄｔｅｘ撚糸２本を使用して無結節編網機で上撚、Ｓ（Ｓ撚）１０回／ｍになるように製網し、５２口、目合いの１辺長が２５．６ｍｍの結節形態が無結節菱目の筒状の網地を得た。ストランド繊度は６０，１２０ｄｔｅｘであった。
【０１６３】
この筒状網地を７目分で編み方向（図３での矢印Ｍ方向）でカットし（図３、タイヤチェーン本体（編物部１１））、このタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた（図１４）。尚これにより内側布（内側布１３）は外経５８ｃｍ、幅５ｃｍのドーナツ型を呈することとなる。
【０１６４】
以上の様にして編物製タイヤチェーンを得た。尚本実験例８の編物製タイヤチェーンは、タイヤ接地面を覆う部分の全てが編物となったものである。
【０１６５】
その後、この実験例８の編物製タイヤチェーンを前輪（駆動輪）２本のタイヤに被せた。尚前輪（２本），後輪（２本）いずれもサイズ１８５／６５−１４インチの夏用タイヤを使用した。
【０１６６】
この編物製タイヤチェーン付きタイヤで乾燥路と圧雪道での走行テストを行った。その結果を表２に示す。またこの実験例８の編物製タイヤチェーンをタイヤに取り付ける際の操作性は良好なものであった。また走行テスト後に編物製タイヤチェーンタイヤから取り外す際の操作性についても良好なものであった。
【０１６７】
＜実験例９＞
強度６．１ｃＮ／ｄｔｅｘの１１００ｄｔｅｘ／２８８ｆポリエステルマルチフィラメントで、その単糸が丸断面を有するフィラメントを使用して、６本引き揃えた６６００ｄｔｅｘの合糸を更に６本合わせてＺ（Ｚ撚）１００回／ｍで下撚した。その３９，６００ｄｔｅｘ撚糸２本を使用して無結節編網機で上撚、Ｓ（Ｓ撚）１００回／ｍになるように製網し、５２口、目合いの１辺長が２５．６ｍｍの結節形態が無結節菱目の筒状の網地を得た。ストランド繊度は７９，２００ｄｔｅｘであった。
【０１６８】
この筒状網地を７目分で編み方向でカットし（図３、タイヤチェーン本体（編物部１１））、このタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた（図１４）。尚これにより内側布（内側布１３）は外経５８ｃｍ、幅５ｃｍのドーナツ型を呈することとなる。
【０１６９】
以上の様にして編物製タイヤチェーンを得た。尚本実験例９の編物製タイヤチェーンは、タイヤ接地面を覆う部分の全てが編物となったものである。
【０１７０】
その後、この実験例９の編物製タイヤチェーンを前輪（駆動輪）２本のタイヤに被せた。尚前輪（２本），後輪（２本）いずれもサイズ１８５／６５−１４インチの夏用タイヤを使用した。
【０１７１】
この編物製タイヤチェーン付きタイヤで乾燥路と圧雪道での走行テストを行った。その結果を表２に示す。またこの実験例９の編物製タイヤチェーンをタイヤに取り付ける際の操作性は良好なものであった。また走行テスト後に編物製タイヤチェーンタイヤから取り外す際の操作性についても良好なものであった。
【０１７２】
＜実験例１０＞
強度６．１ｃＮ／ｄｔｅｘの１１００ｄｔｅｘ／２４ｆポリエステルマルチフィラメント（東洋紡績株式会社製  タイプ５３４）で、その単糸が丸断面を有するフィラメントを使用して、６本引き揃えた６６００ｄｔｅｘの合糸を更に６本合わせてＺ（Ｚ撚）１００回／ｍで下撚した。その３９，６００ｄｔｅｘ撚糸２本を使用して無結節編網機で上撚でＳ（Ｓ撚）１００回／ｍになるように製網し、目合いの１辺長が１０．０ｍｍの結節形態が無結節菱目の網地を得た。ストランド繊度は７９，２００ｄｔｅｘであった。
【０１７３】
この網地を２８目分で編み方向でカットし、網地の耳同士を縫製して、周長が１８０ｃｍの筒状となるようにした。この際、縫製部にはポリエステル１１００ｄｔｅｘ使いの平織物（織密度  タテ、ヨコ方向とも２８本／２．５４ｃｍ）１０ｃｍ×４４ｃｍ（当て布２２）を用いて上記網地の突き合わせ箇所の表裏を当て布し、縫製した（図７、タイヤチェーン本体２５）。更にこのタイヤチェーン本体（筒状に縫製した網地）におけるタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた（図１４：編物製タイヤチェーン本体とタイヤ外側布，内側布，ゴムバンドを縫製して組み付ける様子を説明する部分図（この図示例ではタイヤ幅方向に７目分切り取ったものである））。尚これにより内側布（内側布１３）は外経５８ｃｍ、幅５ｃｍのドーナツ型を呈することとなる。
【０１７４】
以上の様にして編物製タイヤチェーンを得た。尚本実験例１０の編物製タイヤチェーンは、タイヤ接地面を覆う部分の９４．４％（面積比）が編物となったものである。
【０１７５】
その後、この実験例１０の編物製タイヤチェーンを前輪（駆動輪）２本のタイヤに被せた。尚前輪（２本），後輪（２本）いずれもサイズ１８５／６５−１４インチの夏用タイヤを使用した。
【０１７６】
この編物製タイヤチェーン付きタイヤで乾燥路と圧雪道での走行テストを行った。その結果を表２に示す。またこの実験例１０の編物製タイヤチェーンをタイヤに取り付ける際の操作性は良好なものであった。また走行テスト後に編物製タイヤチェーンタイヤから取り外す際の操作性についても良好なものであった。
【０１７７】
＜実験例１１＞
強度６．８ｃＮ／ｄｔｅｘの１１００ｄｔｅｘ／９６ｆポリエステルマルチフィラメント（東洋紡績株式会社製  タイプ６５４）で、その単糸が丸断面を有するフィラメントを使用して、３本引き揃えた３３００ｄｔｅｘの合糸を更に６本合わせてＺ（Ｚ撚）１２０回／ｍで下撚した。その１９，８００ｄｔｅｘ撚糸２本を使用して無結節編網機で上撚、Ｓ（Ｓ撚）１００回／ｍになるように製網し、２６口、目合いの１辺長が５１．２ｍｍの結節形態が無結節菱目の網地を得た。ストランド繊度は３９，６００ｄｔｅｘであった。
【０１７８】
この筒状網地を４目分で編み方向でカットし（図３、タイヤチェーン本体）、このタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた（図１４）。尚これにより内側布（内側布１３）は外経５８ｃｍ、幅５ｃｍのドーナツ型を呈することとなる。
【０１７９】
以上の様にして編物製タイヤチェーンを得た。尚本実験例８の編物製タイヤチェーンは、タイヤ接地面を覆う部分の全てが編物となったものである。
【０１８０】
その後、この実験例１１の編物製タイヤチェーンを前輪（駆動輪）２本のタイヤに被せた。尚前輪（２本），後輪（２本）いずれもサイズ１８５／６５−１４インチの夏用タイヤを使用した。
【０１８１】
この編物製タイヤチェーン付きタイヤで乾燥路と圧雪道での走行テストを行った。その結果を表２に示す。またこの実験例１１の編物製タイヤチェーンをタイヤに取り付ける際の操作性は良好なものであった。また走行テスト後に編物製タイヤチェーンタイヤから取り外す際の操作性についても良好なものであった。
【０１８２】
＜実験例１２＞
強度６．１ｃＮ／ｄｔｅｘの１１００ｄｔｅｘ／２４ｆポリエステルマルチフィラメント（東洋紡績株式会社製  タイプ５３４）で、その単糸が丸断面を有するフィラメントを使用して、６本引き揃えた６６００ｄｔｅｘの合糸を更に６本合わせてＺ（Ｚ撚）１００回／ｍで加撚した。その３９，６００ｄｔｅｘ撚糸を使用して蛙股編網機を用いて製網し、目合いの１辺長が２５．６ｍｍの蛙股網地を得た。ストランド繊度は３９，６００ｄｔｅｘであった。
【０１８３】
この網地を７目分で編み方向でカットし、周長が１８０ｃｍになるように筒状に縫製した。この際、縫製部にはポリエステル１１００ｄｔｅｘ使いの平織物（織密度  タテ、ヨコ方向とも２８本／２．５４ｃｍ）１０ｃｍ×４４ｃｍ（当て布２２）を用いて上記網地の突き合わせ箇所の表裏を当て布して縫製した（図７、タイヤチェーン本体２５）。更にこのタイヤチェーン本体（筒状に縫製した網地）におけるタイヤ外側に直径５８ｃｍの円形の側布（外側布１２）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺（内周端部分１３ａ）に沿って縫い付けた（図１４：編物製タイヤチェーン本体とタイヤ外側布，内側布，ゴムバンドを縫製して組み付ける様子を説明する部分図（この図示例ではタイヤ幅方向に７目分切り取ったものである））。尚これにより内側布（内側布１３）は外経５８ｃｍ、幅５ｃｍのドーナツ型を呈することとなる。
【０１８４】
以上の様にして編物製タイヤチェーンを得た。尚本実験例１２の編物製タイヤチェーンは、タイヤ接地面を覆う部分の９４．４％（面積比）が編物となったものである。
【０１８５】
その後、この実験例１２の編物製タイヤチェーンを前輪（駆動輪）２本のタイヤに被せた。尚前輪（２本），後輪（２本）いずれもサイズ１８５／６５−１４インチの夏用タイヤを使用した。
【０１８６】
この編物製タイヤチェーン付きタイヤで乾燥路と圧雪道での走行テストを行った。その結果を表２に示す。またこの実験例１２の編物製タイヤチェーンをタイヤに取り付ける際の操作性は良好なものであった。また走行テスト後に編物製タイヤチェーンタイヤから取り外す際の操作性についても良好なものであった。
【０１８７】
＜実験例１３＞
強度７．５ｃＮ／ｄｔｅｘの１１００ｄｔｅｘ／１９２ｆポリエステルマルチフィラメント（東洋紡績株式会社製  タイプ６３４）で、その単糸が丸断面を有するフィラメントを使用して、織密度がタテ、ヨコ共に２８本／２．５４ｃｍになるように平織物を製織した。この織物の幅が２０ｃｍになるようにして、長さ１９０ｃｍに裁断し、その後筒状で周長が１８０ｃｍになるように縫製した。
【０１８８】
この筒状織物のタイヤ外側にあたる部分に直径５８ｃｍの円形の側布（外側布）を縫製した。またタイヤ内側に使用する内側布として、幅６ｃｍ、長さ２２０ｃｍの短冊状に切り出した織物（ポリエステル５６０ｄｔｅｘ使いの平織物（織密度タテ、ヨコ方向とも５０本／２．５４ｃｍ））を使用し、この内側布の一方の長辺を、上記タイヤチェーン本体におけるタイヤ内側に縫製した。次いで自然状態で幅２ｃｍ、長さ９０ｃｍのゴムバンド（このゴムバンドは初期長５０ｍｍの１００％伸張時の応力が１４Ｎである）を用い、このゴムバンドを伸張状態で上記内側布の他方の長辺に沿って縫い付けた。尚これにより内側布は外経５８ｃｍ、幅５ｃｍのドーナツ型を呈することとなる。
【０１８９】
以上の様にして織物製タイヤチェーンを得た。尚本実験例１０の織物製タイヤチェーンは、タイヤ接地面を覆う部分の全てが織物となったものである。
【０１９０】
その後、この実験例１３の編物製タイヤチェーンを前輪（駆動輪）２本のタイヤに被せた。尚前輪（２本），後輪（２本）いずれもサイズ１８５／７０−１４インチの夏用タイヤを使用した。
【０１９１】
その織物製タイヤチェーン付きタイヤで乾燥路と圧雪道での走行テストを行った。その結果を表２に示す。またこの実験例１３の編物製タイヤチェーンをタイヤに取り付ける際の操作性は良好なものであった。また走行テスト後に編物製タイヤチェーンタイヤから取り外す際の操作性についても良好なものであった。
【０１９２】
＜実験例１４＞
強度９．３ｃＮ／ｄｔｅｘの１６７０ｄｔｅｘ／２８５ｆポリエステルマルチフィラメント（東洋紡績株式会社製  タイプＨ０２）で、その単糸が丸断面を有するフィラメントを使用して、３本引き揃えた５０１０ｄｔｅｘの合糸を更に６本合わせてＺ（Ｚ撚）１２０回／ｍで下撚した。その３０，０６０ｄｔｅｘ撚糸２本を使用して無結節編網機で上撚、Ｓ（Ｓ撚）１００回／ｍになるように製網し、５２口、目合いの１辺長が２５．６ｍｍの結節形態が無結節菱目の筒状の網地を得た。ストランド繊度は６０，１２０ｄｔｅｘであった。
【０１９３】
この筒状網地を７目分で編み方向（図３での矢印Ｍ方向）でカットし（図３、タイヤチェーン本体（編物部１１））、このタイヤ外側に直径５８ｃｍの円形の側布（外側布１２）を縫製した。
【０１９４】
また図１１の（ｂ）に示す如くのＸＯ型の内側側面部を作製するべく、次の様に行った。つまりまずタイヤ内側に使用する内側布として、幅１２ｃｍ、長さ２２０ｃｍの短冊状に切り出した織物（ポリエステル５６０ｄｔｅｘ使いの平織物（織密度タテ、ヨコ方向とも５０本／２．５４ｃｍ））を用い、これを幅方向で半分に折り、一方の長辺が開口した袋状にした。自然状態で幅２ｃｍ、長さ１０３ｃｍのゴムバンド（このゴムバンドは初期長５０ｍｍの１００％伸張時の応力が１４Ｎである）を準備し、このゴムバンドの一方端と他方端を３ｃｍ重ねて縫着し、円周１００ｃｍの輪状のゴムバンド（第１の紐部材７６）とした。この輪状のゴムバンド（第１の紐部材７６）に４０ｃｍ離して２つの点Ｘの印を付けると共に、この２つの点Ｘの組に対して１２０°の位置（ゴムバンドを円形にしたときの中心からの角度が１２０°となる位置）に、同じく４０ｃｍ離して２つの点Ｘの印を付けた。次いでこの輪状のゴムバンド（第１の紐部材７６）を上記内側布の袋の中に入れた。他方、幅２ｃｍ×長さ８０ｃｍの細幅織物を４本準備し（第２の紐部材７４ｃ，７５ｃ，７４ｄ，７５ｄ）、この一方端をそれぞれ上記点Ｘに縫い付けた。そしてこの８０ｃｍの細幅織物を２本一組（上記点Ｘの組と対応する）としてクロスさせ（第２の紐部材７４ｃと７５ｃのクロス、第２の紐部材７４ｄと７５ｄのクロス）、この細幅織物をだぶつかない様にしつつ内側側面部外周縁７３ｂに向かわせ、他方端をそれぞれタイヤチェーン本体の側縁部に縫着した（点Ｙ）。次いで、上記袋状にした内側布の開口側長辺を、タイヤチェーン本体の側縁部の全周にわたって縫着した。尚こうして得られた内側側面部は外経５８ｃｍ、幅５ｃｍのドーナツ型を呈し、ＸＯ型（１２０°タイプ）のゴムバンド＋細幅織物を備えたものとなる。
【０１９５】
以上の様にして編物製タイヤチェーンを得た。尚本実験例１４の編物製タイヤチェーンは、タイヤ接地面を覆う部分の全てが編物となったものである。
【０１９６】
その後、この実験例１４の編物製タイヤチェーンを前輪（駆動輪）２本のタイヤに被せた。尚前輪（２本），後輪（２本）いずれもサイズ１８５／６５−１４インチの夏用タイヤを使用した。
【０１９７】
この編物製タイヤチェーン付きタイヤで乾燥路と圧雪道での走行テストを行った。その結果を表２に示す。またこの実験例１４の編物製タイヤチェーンをタイヤに取り付ける際の操作性は良好なものであった。また走行テスト後に編物製タイヤチェーンタイヤから取り外す際の操作性についても良好なものであった。
【０１９８】
【表１】
2007284047.tif 000003
【０１９９】
【表２】
2007284047.tif 000004
【０２００】
尚、実験例１〜１２，１４のいずれも、編物が同形状の目合いを形成する様に製編したものであるから、Ｓ1/2／Ｗの算出にあたっては、タイヤ接地面上の任意の３箇所の目合いを選択し、この平均値によりＳ1/2／Ｗの値とした。また実験例１３については、糸で囲まれた空隙が小さすぎた為、測定できなかった。
【０２０１】
表１，２から分かるように、実験例１〜３の編物製タイヤチェーンは冬季路面走行時において十分な制動性能や登坂性能を発揮し、また耐久性にも優れている。実験例４〜６の編物製タイヤチェーンにおいても実験例１〜３と同様に十分な制動性能や登坂性能を有している。また実験例２〜４，１４は他の実験例と比べて脱落防止性能においても優れている。実験例７の編物製タイヤチェーンは、目合いの大きさが若干大きい為に、実験例１〜６に比べると制動性能や登坂性能が若干劣るものの、実際走行においては特に問題のあるレベルではない。実験例８の編物製タイヤチェーンは、実験例１〜６に比べて制動性能や登坂性能は同等であり、耐久性においては若干劣るものの問題のあるレベルではない。実験例９の編物製タイヤチェーンは耐久性においてやや劣る傾向にある。実験例１０の編物製タイヤチェーンは制動性能と登坂性能において劣る。実験例１１の編物製タイヤチェーンは制動性能と登坂性能、更に耐久性が劣る。実験例１２の編物製タイヤチェーンは耐久性において問題がある。実験例１３の織物製タイヤチェーンは制動性能と登坂性能において問題がある。
【図面の簡単な説明】
【０２０２】
【図１】本発明の実施形態１に係る編物製タイヤチェーンをタイヤに装着した様子を、タイヤの表側から見た斜視図である。
【図２】本発明の実施形態１に係る編物製タイヤチェーンをタイヤに装着した様子を、タイヤの裏側から見た斜視図である。
【図３】図１，２に示す編物製タイヤチェーンにおける編物部を示す概略図である。
【図４】本発明の一例である編物製タイヤチェーンをタイヤに装着した状態での、タイヤ接地面上における編物構造の様子を表す部分拡大概略図である。
【図５】ストランド幅（Ｗ）を説明する為の図である。
【図６】亀甲型の編み目の様子を表す拡大図である。
【図７】本発明の他の実施形態における編物製タイヤチェーンでの編物部を示す概略図である。
【図８】（ａ）は本発明のタイヤチェーンの内側側面部におけるα１型の態様の一例を示した図で、（ｂ）はα１型における点Ｘと点Ｚの位置関係を示すための図である。
【図９】本発明のタイヤチェーンの内側側面部におけるα３型の態様の一例を示した図である。
【図１０】（ａ），（ｂ）は本発明のタイヤチェーンの内側側面部におけるＱ型の態様の例を示した図で、（ｃ）はクロス配置された第２の紐部材の点Ｘと点Ｙの位置関係を示すための図で、（ｄ）は２つの点Ｘの位置関係を示すための図である。
【図１１】本発明のタイヤチェーンの内側側面部におけるＸＯ型の態様の例を示した図である。
【図１２】本発明のタイヤチェーンの内側側面部におけるＵ型の態様の例を示した図である。
【図１３】本発明の実施形態３に係る編物製タイヤチェーンをタイヤに装着した様子を表す斜視図である。
【図１４】編物製タイヤチェーン本体とタイヤ外側布，内側布，ゴムバンドを縫製して組み付ける様子を説明する部分図である。
【図１５】本発明の実施形態２に係る編物製タイヤチェーンをタイヤに装着した様子を表す斜視図である。
【図１６】編物製タイヤチェーン本体とタイヤ外側布，内側側面部（内側布，ゴムバンド＋細幅織物）の組み付ける様子を説明する部分図である。
【図１７】タイヤ固定部材の課題を説明するためのタイヤチェーンの斜視図である。
【図１８】タイヤチェーンの内側側面部についての参考例を示す側面図である。
【符号の説明】
【０２０３】
１０  編物製タイヤチェーン
１１  編物部
１１ａ  接地面上編物部
１１ｂ  側面編物部
１２  外側布
１３  内側布
１３ａ  内周端部分
１５  節部
１６  網脚部
２２  当て布
２３  縫製糸
３３，４３，５３，７３，８３  内側側面部
３５，４５ａ，４５ｂ，４５ｃ，７４ａ，７４ｂ，７４ｃ，７４ｄ，７５ａ，７５ｂ，７５ｃ，７５ｄ  非弾性糸条製の第２の紐部材
３６，４６ａ，４６ｂ，４６ｃ  弾性糸条製の第１の紐部材部分
３７，４７ａ，４７ｂ，４７ｃ  非弾性糸条製の第１の紐部材部分
６０  タイヤ
７６，８６  弾性糸条製の第１の紐部材
７８，７９  弾性糸条製の第２の紐部材
８４，８５，８８，８９  Ｕ字状紐部材
【図４】
2007284047.tif 000005
【図５】
2007284047.tif 000006
【図６】
2007284047.tif 000007
【図８】
2007284047.tif 000008
【図９】
2007284047.tif 000009
【図１０】
2007284047.tif 000010
【図１１】
2007284047.tif 000011
【図１２】
2007284047.tif 000012
【図１７】
2007284047.tif 000013
【図１８】
2007284047.tif 000014
【図１】
2007284047.tif 000015
【図２】
2007284047.tif 000016
【図３】
2007284047.tif 000017
【図７】
2007284047.tif 000018
【図１３】
2007284047.tif 000019
【図１４】
2007284047.tif 000020
【図１５】
2007284047.tif 000021
【図１６】
2007284047.tif 000022